(57)【要約】  光活性デバイスは、基板、第１電極、太陽スペクトルの近赤外又は赤外領域からの光を選択的又は優位に収集する有機塩又は塩混合物を含むアクティブ層、及び第２電極を含む。このデバイスは、可視的に透明であるか又は可視的に不透明であり、単接合型又は多接合型デバイスにおいて利用することができる。【特許請求の範囲】
【請求項１】
基板；
前記基板の少なくとも１つの表面上に配置される第１電極；
有機塩及び場合により相補的な電子供与体又は電子受容体を含むアクティブ層；及び
第２電極；
を含む光活性デバイスであって、
前記アクティブ層は、前記第１電極と前記第２電極との間に位置する、光活性デバイス。
【請求項２】
前記有機塩が、有機陽イオン及び対イオンを含む、請求項１に記載の光活性デバイス。
【請求項３】
前記デバイスが、励起子限界の３０％以内の開回路電圧を有する光電池である、請求項２に記載の光活性デバイス。
【請求項４】
前記デバイスが、励起子限界の２０％以内の開回路電圧を有する、請求項３に記載の光活性デバイス。
【請求項５】
前記有機陽イオンが、１−ブチル−２−（２−［３−［２−（１−ブチル−１Ｈ−ベンゾ［ｃｄ］インドール−２−イリデン）−エチリデン］−２−フェニル−シクロペンタ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−クロロ−シクロヘキサ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−フェニル−シクロヘキサ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−ジフェニルアミノ−シクロペンタ−１−エニル］−ビニル）−ベンゾ［ｃｄ］インドリウム、１−ブチル−２−［７−（１−ブチル−１Ｈ−ベンゾ［ｃｄ］インドール−２−イリデン）−ヘプタ−１，３，５−トリエニル］−ベンゾ［ｃｄ］インドリウム、２−［２−［２−クロロ−３−［２−（１，３−ジヒドロ−３，３−ジメチル−１−エチル−２Ｈ−ベンゾ［ｅ］インドール−２−イリデン）エチリデン］−１−シクロヘキセン−１−イル］−エテニル］−３，３−ジメチル−１−エチル−１Ｈ−ベンゾ［ｅ］インドリウム（Ｃｙ＋）、Ｎ，Ｎ，Ｎ’，Ｎ’−テトラキス−（ｐ−ジ−ｎ−ブチルアミノフェニル）−ｐ−ベンゾキノン−ビス−インモニウム、４−［２−［２−クロロ−３−［（２，６−ジフェニル−４Ｈ−チオピラン−４−イリデン）エチリデン］−１−シクロヘキセン−１−イル］エテニル］−２，６−ジフェニルチオピリリウム、１−ブチル−２−［２−［３−［（１−ブチル−６−クロロベンゾ［ｃｄ］インドール−２（１Ｈ）−イリデン）エチリデン］−２−クロロ−５−メチル−１−シクロヘキセン−１−イル］エテニル］−６−クロロベンゾ［ｃｄ］インドリウム、１−ブチル−２−［２−［３−［（１−ブチル−６−クロロベンゾ［ｃｄ］インドール−２（１Ｈ）−イリデン）エチリデン］−２−クロロ−１−シクロヘキセン−１−イル］エテニル］−６−クロロベンゾ［ｃｄ］インドリウム、ジメチル｛４−［１，７，７−トリス（４−ジメチルアミノフェニル）−２，４，６−ヘプタトリエニリデン］−２，５−シクロヘキサジエン−１−イリデン｝アンモニウム、５，５’−ジクロロ−１１−ジフェニルアミノ−３，３’−ジエチル−１０，１２−エチレンチアトリカルボシアニン、２−［２−［２−クロロ−３−［２−（１，３−ジヒドロ−１，１，３−トリメチル−２Ｈ−ベンゾ［ｅ］−インドール−２−イリデン）−エチリデン］−１−シクロヘキセン−１−イル］−エテニル］−１，１，３−トリメチル−１Ｈ−ベンゾ［ｅ］インドリウム、２−［２−［２−クロロ−３−［２−（１，３−ジヒドロ−１，３，３−トリメチル−２Ｈ−インドール−２−イリデン）−エチリデン］−１−シクロペンテン−１−イル］−エテニル］−１，３，３−トリメチル−３Ｈ−インドリウム、２−［２−［３−［（１，３−ジヒドロ−３，３−ジメチル−１−プロピル−２Ｈ−インドール−２−イリデン）エチリデン］−２−（フェニルチオ）−１−シクロヘキセン−１−イル］エテニル］−３，３−ジメチル−１−プロピルインドリウム、１，１’，３，３，３’，３’−４，４’，５，５’−ジ−ベンゾ−２，２’−インドトリカルボシアニン パークロレート、２−［２−［２−クロロ−３−［２−（１，３−ジヒドロ−１，３，３−トリメチル−２Ｈ−インドール−２−イリデン）−エチリデン］−１−シクロヘキセン−１−イル］−エテニル］−１，３，３−トリメチル−３Ｈ−インドリウム、３，３’−ジエチルチアトリカルボシアニン、２−［［２−［２−［４−（ジメチルアミノ）フェニル］エテニル］−６−メチル−４Ｈ−ピラン−４−イリデン］メチル］−３−エチル、２−［７−（１，３−ジヒドロ−１，３，３−トリメチル−２Ｈ−インドール−２−イリデン）−１，３，５−ヘプタトリエニル］−１，３，３−トリメチル−３Ｈ−インドリウム、これらの誘導体、及びこれらの組み合わせからなる群より選択される、請求項２に記載の光活性デバイス。
【請求項６】
前記対イオンが、ハロゲン化物、アリールボレート、カルボラン、（Λ，Ｒ）−（１，１’−ビナフタレン−２，２’ジオラート）（ビス（テトラクロロ−１，２−ベンゼンジオラート）ホスフェート（Ｖ））（ＢＩＮＰＨＡＴ）、［Δ−トリス（テトラクロロ−１，２−ベンゼンジオラート）ホスフェート（Ｖ）］（ＴＲＩＳＰＨＡＴ）、フルオロアンチモネート；フルオロホスフェート、フルオロボレート、及びこれらの組み合わせからなる群より選択される、請求項５に記載の光活性デバイス。
【請求項７】
前記ハロゲン化物が、Ｆ−、Ｃｌ−、Ｉ−、Ｂｒ−、又はこれらの組み合わせである、請求項６に記載の光活性デバイス。
【請求項８】
前記アリールボレートが、テトラフェニルボレート、テトラ（ｐ−トリル）ボレート、テトラキス（４−ビフェニリル）ボレート、テトラキス（１−イミダゾリル）ボレート、テトラキス（２−チエニル）ボレート、テトラキス（４−クロロフェニル）ボレート、テトラキス（４−フルオロフェニル）ボレート、テトラキス（４−ｔｅｒｔ−ブチルフェニル）ボレート、テトラキス（ペンタフルオロフェニル）ボレート（ＴＰＦＢ）、テトラキス［３，５−ビス（トリフルオロメチル）フェニル］ボレート（ＴＦＭＰＢ）、［４−［ビス（２，４，６−トリメチルフェニル）ホスフィノ］−２，３，５，６−テトラフルオロフェニル］ヒドロビス（２，３，４，５，６−ペンタフルオロフェニル）ボレート、［４−ジ−ｔｅｒｔ−ブチルホスフィノ−２，３，５，６−テトラフルオロフェニル］ヒドロビス（２，３，４，５，６−ペンタフルオロフェニル）ボレート、又はこれらの組み合わせである、請求項６に記載の光活性デバイス。
【請求項９】
前記対イオンが、テトラキス［３，５−ビス（トリフルオロメチル）フェニル］ボレート（ＴＦＭＰＢ）、カルボラン、テトラキス（ペンタフルオロフェニル）ボレート（ＴＰＦＢ）、又はこれらの組み合わせである、請求項２に記載の光活性デバイス。
【請求項１０】
前記対イオンが、テトラキス（ペンタフルオロフェニル）ボレート（ＴＰＦＢ）であり、前記有機陽イオンが、Ｎ，Ｎ，Ｎ’，Ｎ’−テトラキス−（ｐ−ジ−ｎ−ブチルアミノフェニル）−ｐ−ベンゾキノン−ビス−インモニウム、１−ブチル−２−（２−［３−［２−（１−ブチル−１Ｈ−ベンゾ［ｃｄ］インドール−２−イリデン）−エチリデン］−２−フェニル−シクロペンタ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−クロロ−シクロヘキサ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−フェニル−シクロヘキサ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−ジフェニルアミノ−シクロペンタ−１−エニル］−ビニル）−ベンゾ［ｃｄ］インドリウム、１−ブチル−２−［７−（１−ブチル−１Ｈ−ベンゾ［ｃｄ］インドール−２−イリデン）−ヘプタ−１，３，５−トリエニル］−ベンゾ［ｃｄ］インドリウム、３−ブチル−２−（２−［３−［２−（３−ブチル−１，１−ジメチル−１，３−ジヒドロ−ベンゾ［ｅ］インドール−２−イリデン）−エチリデン］−２−クロロ−シクロヘキサ−１−エニル］−ビニル）−１，１−ジメチル−１Ｈ−ベンゾ［ｅ］インドリウム、２−［２−［２−クロロ−３−［２−（１，３−ジヒドロ−３，３−ジメチル−１−エチル−２Ｈ−ベンゾ［ｅ］インドール−２−イリデン）エチリデン］−１−シクロヘキセン−１−イル］−エテニル］−３，３−ジメチル−１−エチル−１Ｈ−ベンゾ［ｅ］インドリウム、これらの誘導体、及びこれらの組み合わせからなる群より選択される、請求項２に記載の光活性デバイス。
【請求項１１】
前記対イオンが［Δ−トリス（テトラクロロ−１，２−ベンゼンジオラート）ホスフェート（Ｖ）］（ＴＲＩＳＰＨＡＴ）であり、前記有機陽イオンが、Ｎ，Ｎ，Ｎ’，Ｎ’−テトラキス−（ｐ−ジ−ｎ−ブチルアミノフェニル）−ｐ−ベンゾキノン−ビス−インモニウム、１−ブチル−２−（２−［３−［２−（１−ブチル−１Ｈ−ベンゾ［ｃｄ］インドール−２−イリデン）−エチリデン］−２−フェニル−シクロペンタ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−クロロ−シクロヘキサ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−フェニル−シクロヘキサ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−ジフェニルアミノ−シクロペンタ−１−エニル］−ビニル）−ベンゾ［ｃｄ］インドリウム、１−ブチル−２−［７−（１−ブチル−１Ｈ−ベンゾ［ｃｄ］インドール−２−イリデン）−ヘプタ−１，３，５−トリエニル］−ベンゾ［ｃｄ］インドリウム、３−ブチル−２−（２−［３−［２−（３−ブチル−１，１−ジメチル−１，３−ジヒドロ−ベンゾ［ｅ］インドール−２−イリデン）−エチリデン］−２−クロロ−シクロヘキサ−１−エニル］−ビニル）−１，１−ジメチル−１Ｈ−ベンゾ［ｅ］インドリウム、２−［２−［２−クロロ−３−［２−（１，３−ジヒドロ−３，３−ジメチル−１−エチル−２Ｈ−ベンゾ［ｅ］インドール−２−イリデン）エチリデン］−１−シクロヘキセン−１−イル］−エテニル］−３，３−ジメチル−１−エチル−１Ｈ−ベンゾ［ｅ］インドリウム、これらの誘導体、及びこれらの組み合わせからなる群より選択される、請求項２に記載の光活性デバイス。
【請求項１２】
前記光活性デバイスが可視的に透明である、請求項１に記載の光活性デバイス。
【請求項１３】
前記光活性デバイスが可視的に不透明である、請求項１に記載の光活性デバイス。
【請求項１４】
前記有機塩が、太陽スペクトルの近赤外若しくは赤外領域において、又は両領域において、選択的又は優位に光を収集する、請求項１に記載の光活性デバイス。
【請求項１５】
前記光活性デバイスが、約５０％以上の可視的透明性を有する、請求項１４に記載の光活性デバイス。
【請求項１６】
前記第１電極及び前記第２電極が、インジウムスズ酸化物（ＩＴＯ）、アルミニウムドープ酸化亜鉛（ＡＺＯ）、インジウム亜鉛酸化物、酸化亜鉛、及びガリウム亜鉛酸化物（ＧＺＯ）、超薄金属、例えば、Ａｇ、Ａｕ、及びＡｌ、グラフェン、グラフェン酸化物、ポリ（３，４−エチレンジオキシチオフェン）ポリスチレンスルホネート（ＰＥＤＯＴ：ＰＳＳ）、及びこれらの組み合わせの薄膜からなる群よりそれぞれ選択される、請求項１に記載の光活性デバイス。
【請求項１７】
前記第１電極及び前記第２電極がそれぞれ、約１ｎｍ〜約５００ｎｍの厚さを有する、請求項１６に記載の光活性デバイス。
【請求項１８】
前記第１電極及び前記第２電極がそれぞれ、約１０ｎｍ〜約２００ｎｍの厚さを有する、請求項１７に記載の光活性デバイス。
【請求項１９】
前記基板が、ガラス、低鉄ガラス、プラスチック、ポリ（メチルメタクリレート）（ＰＭＭＡ）、ポリ−（エチルメタクリレート）（ＰＥＭＡ）、（ポリ）−ブチルメタクリレート−コ−メチルメタクリレート（ＰＢＭＭＡ）、ポリイミド、シリコン、ハロゲン化物ペロブスカイト、スレンレス鋼、金属、金属箔、又はガリウムヒ素である、請求項１に記載の光活性デバイス。
【請求項２０】
前記デバイスが、サブセルとして多接合型デバイス構造中に統合され、前記デバイスは、可視的に透明であるか又は可視的に不透明である、請求項１に記載の光活性デバイス。
【請求項２１】
前記アクティブ層が、相補的な電子供与体又は電子受容体を含む、請求項１に記載の光活性デバイス。
【請求項２２】
前記アクティブ層が相補的な電子供与体又は電子受容体を含まず、前記デバイスが電子供与体又は電子受容体を含む相補的な層をさらに含む、請求項１に記載の光活性デバイス。
【請求項２３】
前記デバイスが、複数のアクティブ層及び複数の相補的な層を含む、請求項２２に記載の光活性デバイス。
【請求項２４】
前記アクティブ層が、約１ｎｍ〜約３００ｎｍの厚さを有する、請求項１に記載の光活性デバイス。
【請求項２５】
前記アクティブ層が、約３ｎｍ〜約１００ｎｍの厚さを有する、請求項２４に記載の光活性デバイス。
【請求項２６】
前記光活性デバイスが光電池又は光検出器である、請求項１に記載の光活性デバイス。
【請求項２７】
前記光電池又は光検出器が不透明又は透明である、請求項２６に記載の光活性デバイス。
【請求項２８】
ハロゲン化物、アリールボレート、カルボラン、（Λ，Ｒ）−（１，１’−ビナフタレン−２，２’ジオラート）（ビス（テトラクロロ−１，２−ベンゼンジオラート）ホスフェート（Ｖ））（ＢＩＮＰＨＡＴ）、［Δ−トリス（テトラクロロ−１，２−ベンゼンジオラート）ホスフェート（Ｖ）］（ＴＲＩＳＰＨＡＴ）、フルオロアンチモネート；フルオロホスフェート、フルオロボレート、これらの誘導体、及びこれらの組み合わせからなる群より選択される対イオンを含む有機塩を有するアクティブ層を備える、光活性デバイス。
【請求項２９】
前記有機塩が、１−ブチル−２−（２−［３−［２−（１−ブチル−１Ｈ−ベンゾ［ｃｄ］インドール−２−イリデン）−エチリデン］−２−フェニル−シクロペンタ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−クロロ−シクロヘキサ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−フェニル−シクロヘキサ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−ジフェニルアミノ−シクロペンタ−１−エニル］−ビニル）−ベンゾ［ｃｄ］インドリウム、１−ブチル−２−［７−（１−ブチル−１Ｈ−ベンゾ［ｃｄ］インドール−２−イリデン）−ヘプタ−１，３，５−トリエニル］−ベンゾ［ｃｄ］インドリウム、２−［２−［２−クロロ−３−［２−（１，３−ジヒドロ−３，３−ジメチル−１−エチル−２Ｈ−ベンゾ［ｅ］インドール−２−イリデン）エチリデン］−１−シクロヘキセン−１−イル］−エテニル］−３，３−ジメチル−１−エチル−１Ｈ−ベンゾ［ｅ］インドリウム（Ｃｙ＋）、Ｎ，Ｎ，Ｎ’，Ｎ’−テトラキス−（ｐ−ジ−ｎ−ブチルアミノフェニル）−ｐ−ベンゾキノン−ビス−インモニウム、４−［２−［２−クロロ−３−［（２，６−ジフェニル−４Ｈ−チオピラン−４−イリデン）エチリデン］−１−シクロヘキセン−１−イル］エテニル］−２，６−ジフェニルチオピリリウム、１−ブチル−２−［２−［３−［（１−ブチル−６−クロロベンゾ［ｃｄ］インドール−２（１Ｈ）−イリデン）エチリデン］−２−クロロ−５−メチル−１−シクロヘキセン−１−イル］エテニル］−６−クロロベンゾ［ｃｄ］インドリウム、１−ブチル−２−［２−［３−［（１−ブチル−６−クロロベンゾ［ｃｄ］インドール−２（１Ｈ）−イリデン）エチリデン］−２−クロロ−１−シクロヘキセン−１−イル］エテニル］−６−クロロベンゾ［ｃｄ］インドリウム、ジメチル｛４−［１，７，７−トリス（４−ジメチルアミノフェニル）−２，４，６−ヘプタトリエニリデン］−２，５−シクロヘキサジエン−１−イリデン｝アンモニウム、５，５’−ジクロロ−１１−ジフェニルアミノ−３，３’−ジエチル−１０，１２−エチレンチアトリカルボシアニン、２−［２−［２−クロロ−３−［２−（１，３−ジヒドロ−１，１，３−トリメチル−２Ｈ−ベンゾ［ｅ］−インドール−２−イリデン）−エチリデン］−１−シクロヘキセン−１−イル］−エテニル］−１，１，３−トリメチル−１Ｈ−ベンゾ［ｅ］インドリウム、２−［２−［２−クロロ−３−［２−（１，３−ジヒドロ−１，３，３−トリメチル−２Ｈ−インドール−２−イリデン）−エチリデン］−１−シクロペンテン−１−イル］−エテニル］−１，３，３−トリメチル−３Ｈ−インドリウム、２−［２−［３−［（１，３−ジヒドロ−３，３−ジメチル−１−プロピル−２Ｈ−インドール−２−イリデン）エチリデン］−２−（フェニルチオ）−１−シクロヘキセン−１−イル］エテニル］−３，３−ジメチル−１−プロピルインドリウム、１，１’，３，３，３’，３’−４，４’，５，５’−ジ−ベンゾ−２，２’−インドトリカルボシアニン パークロレート、２−［２−［２−クロロ−３−［２−（１，３−ジヒドロ−１，３，３−トリメチル−２Ｈ−インドール−２−イリデン）−エチリデン］−１−シクロヘキセン−１−イル］−エテニル］−１，３，３−トリメチル−３Ｈ−インドリウム、３，３’−ジエチルチアトリカルボシアニン、２−［［２−［２−［４−（ジメチルアミノ）フェニル］エテニル］−６−メチル−４Ｈ−ピラン−４−イリデン］メチル］−３−エチル、２−［７−（１，３−ジヒドロ−１，３，３−トリメチル−２Ｈ−インドール−２−イリデン）−１，３，５−ヘプタトリエニル］−１，３，３−トリメチル−３Ｈ−インドリウム、これらの誘導体、及びこれらの組み合わせからなる群より選択される陽イオンを含む、請求項２８に記載の光活性デバイス。
【請求項３０】
前記ハロゲン化物が、Ｆ−、Ｃｌ−、Ｉ−、Ｂｒ−、又はこれらの組み合わせである、請求項２８に記載の光活性デバイス。
【請求項３１】
前記アリールボレートが、テトラフェニルボレート、テトラ（ｐ−トリル）ボレート、テトラキス（４−ビフェニリル）ボレート、テトラキス（１−イミダゾリル）ボレート、テトラキス（２−チエニル）ボレート、テトラキス（４−クロロフェニル）ボレート、テトラキス（４−フルオロフェニル）ボレート、テトラキス（４−ｔｅｒｔ−ブチルフェニル）ボレート、テトラキス（ペンタフルオロフェニル）ボレート（ＴＰＦＢ）、テトラキス［３，５−ビス（トリフルオロメチル）フェニル］ボレート（ＴＦＭＰＢ）、［４−［ビス（２，４，６−トリメチルフェニル）ホスフィノ］−２，３，５，６−テトラフルオロフェニル］ヒドロビス（２，３，４，５，６−ペンタフルオロフェニル）ボレート、［４−ジ−ｔｅｒｔ−ブチルホスフィノ−２，３，５，６−テトラフルオロフェニル］ヒドロビス（２，３，４，５，６−ペンタフルオロフェニル）ボレート、又はこれらの組み合わせである、請求項２８に記載の光活性デバイス。
【請求項３２】
前記光活性デバイスが、光学的に不透明であるか、又は、光学的に可視的に透明である、請求項２８〜３１のいずれか１項に記載の光活性デバイス。
【請求項３３】
前記光活性デバイスが光電池又は光検出器である、請求項２８〜３２のいずれか１項に記載の光活性デバイス。
【請求項３４】
前記アクティブ層が、２−［２−［２−クロロ−３−［２−（１，３−ジヒドロ−３，３−ジメチル−１−エチル−２Ｈ−ベンゾ［ｅ］インドール−２−イリデン）エチリデン］−１−シクロヘキセン−１−イル］−エテニル］−３，３−ジメチル−１−エチル−１Ｈ−ベンゾ［ｅ］インドリウム ヨージド（ＣｙＩ）と、Ｉ−、ＰＦ６−、ＳｂＦ６−、ＴＲＩＳ、ＴＰＦＢ、及びこれらの組み合わせからなる群より選択される対イオンとを含む、請求項２８〜３３のいずれか１項に記載の光活性デバイス。
【請求項３５】
前記アクティブ層が、１−ブチル−２−（２−［３−［２−（１−ブチル−１Ｈ−ベンゾ［ｃｄ］インドール−２−イリデン）−エチリデン］−２−ジフェニルアミノ−シクロペンタ−１−エニル］−ビニル）−ベンゾ［ｃｄ］インドリウムと、テトラフルオロボレート（ＢＦ４−）、テトラキス（ペンタフルオロフェニル）ボレート（ＴＰＦＢ−）、及びこれらの組み合わせからなる群より選択される対イオンとを含む、請求項２８〜３３のいずれか１項に記載の光活性デバイス。
【請求項３６】
前記アクティブ層が、１−ブチル−２−（２−［３−［２−（１−ブチル−１Ｈ−ベンゾ［ｃｄ］インドール−２−イリデン）−エチリデン］−２−フェニル−シクロペンタ−１−エニル］−ビニル）−ベンゾ［ｃｄ］インドリウムと、テトラフルオロボレート（ＢＦ４−）、テトラキス（ペンタフルオロフェニル）ボレート（ＴＰＦＢ−）、及びこれらの組み合わせからなる群より選択される対イオンとを含む、請求項２８〜３３のいずれか１項に記載の光活性デバイス。
【請求項３７】
基板；
前記基板の少なくとも１つの表面上に配置される第１電極；及び
第２電極；
をさらに含み、
前記アクティブ層は、前記第１電極と前記第２電極との間に位置する、請求項２８〜３６のいずれか１項に記載の光活性デバイス。
【請求項３８】
陽イオン及び対イオンを含むポリメチン塩を有するアクティブ層を備える光活性デバイス。
【請求項３９】
前記陽イオンが、１−ブチル−２−（２−［３−［２−（１−ブチル−１Ｈ−ベンゾ［ｃｄ］インドール−２−イリデン）−エチリデン］−２−フェニル−シクロペンタ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−クロロ−シクロヘキサ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−フェニル−シクロヘキサ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−ジフェニルアミノ−シクロペンタ−１−エニル］−ビニル）−ベンゾ［ｃｄ］インドリウム、１−ブチル−２−［７−（１−ブチル−１Ｈ−ベンゾ［ｃｄ］インドール−２−イリデン）−ヘプタ−１，３，５−トリエニル］−ベンゾ［ｃｄ］インドリウム、２−［２−［２−クロロ−３−［２−（１，３−ジヒドロ−３，３−ジメチル−１−エチル−２Ｈ−ベンゾ［ｅ］インドール−２−イリデン）エチリデン］−１−シクロヘキセン−１−イル］−エテニル］−３，３−ジメチル−１−エチル−１Ｈ−ベンゾ［ｅ］インドリウム（Ｃｙ＋）、Ｎ，Ｎ，Ｎ’，Ｎ’−テトラキス−（ｐ−ジ−ｎ−ブチルアミノフェニル）−ｐ−ベンゾキノン−ビス−インモニウム、４−［２−［２−クロロ−３−［（２，６−ジフェニル−４Ｈ−チオピラン−４−イリデン）エチリデン］−１−シクロヘキセン−１−イル］エテニル］−２，６−ジフェニルチオピリリウム、１−ブチル−２−［２−［３−［（１−ブチル−６−クロロベンゾ［ｃｄ］インドール−２（１Ｈ）−イリデン）エチリデン］−２−クロロ−５−メチル−１−シクロヘキセン−１−イル］エテニル］−６−クロロベンゾ［ｃｄ］インドリウム、１−ブチル−２−［２−［３−［（１−ブチル−６−クロロベンゾ［ｃｄ］インドール−２（１Ｈ）−イリデン）エチリデン］−２−クロロ−１−シクロヘキセン−１−イル］エテニル］−６−クロロベンゾ［ｃｄ］インドリウム、ジメチル｛４−［１，７，７−トリス（４−ジメチルアミノフェニル）−２，４，６−ヘプタトリエニリデン］−２，５−シクロヘキサジエン−１−イリデン｝アンモニウム、５，５’−ジクロロ−１１−ジフェニルアミノ−３，３’−ジエチル−１０，１２−エチレンチアトリカルボシアニン、２−［２−［２−クロロ−３−［２−（１，３−ジヒドロ−１，１，３−トリメチル−２Ｈ−ベンゾ［ｅ］−インドール−２−イリデン）−エチリデン］−１−シクロヘキセン−１−イル］−エテニル］−１，１，３−トリメチル−１Ｈ−ベンゾ［ｅ］インドリウム、２−［２−［２−クロロ−３−［２−（１，３−ジヒドロ−１，３，３−トリメチル−２Ｈ−インドール−２−イリデン）−エチリデン］−１−シクロペンテン−１−イル］−エテニル］−１，３，３−トリメチル−３Ｈ−インドリウム、２−［２−［３−［（１，３−ジヒドロ−３，３−ジメチル−１−プロピル−２Ｈ−インドール−２−イリデン）エチリデン］−２−（フェニルチオ）−１−シクロヘキセン−１−イル］エテニル］−３，３−ジメチル−１−プロピルインドリウム、１，１’，３，３，３’，３’−４，４’，５，５’−ジ−ベンゾ−２，２’−インドトリカルボシアニン パークロレート、２−［２−［２−クロロ−３−［２−（１，３−ジヒドロ−１，３，３−トリメチル−２Ｈ−インドール−２−イリデン）−エチリデン］−１−シクロヘキセン−１−イル］−エテニル］−１，３，３−トリメチル−３Ｈ−インドリウム、３，３’−ジエチルチアトリカルボシアニン、２−［［２−［２−［４−（ジメチルアミノ）フェニル］エテニル］−６−メチル−４Ｈ−ピラン−４−イリデン］メチル］−３−エチル、２−［７−（１，３−ジヒドロ−１，３，３−トリメチル−２Ｈ−インドール−２−イリデン）−１，３，５−ヘプタトリエニル］−１，３，３−トリメチル−３Ｈ−インドリウム、これらの誘導体、及びこれらの組み合わせからなる群より選択される、請求項３８に記載の光活性デバイス。
【請求項４０】
前記対イオンが、ハロゲン化物、例えば、Ｆ−、Ｃｌ−、Ｉ−、及びＢｒ−；アリールボレート、例えば、テトラフェニルボレート、テトラ（ｐ−トリル）ボレート、テトラキス（４−ビフェニリル）ボレート、テトラキス（１−イミダゾリル）ボレート、テトラキス（２−チエニル）ボレート、テトラキス（４−クロロフェニル）ボレート、テトラキス（４−フルオロフェニル）ボレート、テトラキス（４−ｔｅｒｔ−ブチルフェニル）ボレート、テトラキス（ペンタフルオロフェニル）ボレート（ＴＰＦＢ）、テトラキス［３，５−ビス（トリフルオロメチル）フェニル］ボレート（ＴＦＭＰＢ）、［４−［ビス（２，４，６−トリメチルフェニル）ホスフィノ］−２，３，５，６−テトラフルオロフェニル］ヒドロビス（２，３，４，５，６−ペンタフルオロフェニル）ボレート、［４−ジ−ｔｅｒｔ−ブチルホスフィノ−２，３，５，６−テトラフルオロフェニル］ヒドロビス（２，３，４，５，６−ペンタフルオロフェニル）ボレート；カルボラン、（Λ，Ｒ）−（１，１’−ビナフタレン−２，２’ジオラート）（ビス（テトラクロロ−１，２−ベンゼンジオラート）ホスフェート（Ｖ））（ＢＩＮＰＨＡＴ）、［Δ−トリス（テトラクロロ−１，２−ベンゼンジオラート）ホスフェート（Ｖ）］（ＴＲＩＳＰＨＡＴ）；フルオロアンチモネート、例えば、ヘキサフルオロアンチモネート；フルオロホスフェート、例えば、ヘキサフルオロホスフェート；フルオロボレート、例えば、テトラフルオロボレート（ＢＦ４−）；これらの誘導体；及びこれらの組み合わせからなる群より選択される、請求項３８又は３９に記載の光活性デバイス。
【請求項４１】
前記対イオンが、テトラキス（ペンタフルオロフェニル）ボレート（ＴＰＦＢ）、テトラキス［３，５−ビス（トリフルオロメチル）フェニル］ボレート、［Δ−トリス（テトラクロロ−１，２−ベンゼンジオラート）ホスフェート（Ｖ）］（ＴＲＩＳＰＨＡＴ）、及びこれらの組み合わせからなる群より選択される、請求項３８〜４０のいずれか１項に記載の光活性デバイス。
【請求項４２】
前記陽イオンが、２−［２−［２−クロロ−３−［２−（１，３−ジヒドロ−３，３−ジメチル−１−エチル−２Ｈ−ベンゾ［ｅ］インドール−２−イリデン）エチリデン］−１−シクロヘキセン−１−イル］−エテニル］−３，３−ジメチル−１−エチル−１Ｈ−ベンゾ［ｅ］インドリウム ヨージドであり、前記対イオンが、Ｉ−、ＰＦ６−、ＳｂＦ６−、ＴＲＩＳ、ＴＰＦＢ、及びこれらの組み合わせからなる群より選択される、請求項３８〜４０のいずれか１項に記載の光活性デバイス。
【請求項４３】
前記陽イオンが、１−ブチル−２−（２−［３−［２−（１−ブチル−１Ｈ−ベンゾ［ｃｄ］インドール−２−イリデン）−エチリデン］−２−ジフェニルアミノ−シクロペンタ−１−エニル］−ビニル）−ベンゾ［ｃｄ］インドリウムであり、前記対イオンが、テトラフルオロボレート（ＢＦ４−）、テトラキス（ペンタフルオロフェニル）ボレート（ＴＰＦＢ−）、及びこれらの組み合わせからなる群より選択される、請求項３８〜４０のいずれか１項に記載の光活性デバイス。
【請求項４４】
前記陽イオンが、１−ブチル−２−（２−［３−［２−（１−ブチル−１Ｈ−ベンゾ［ｃｄ］インドール−２−イリデン）−エチリデン］−２−フェニル−シクロペンタ−１−エニル］−ビニル）−ベンゾ［ｃｄ］インドリウムであり、前記対イオンが、テトラフルオロボレート（ＢＦ４−）、テトラキス（ペンタフルオロフェニル）ボレート（ＴＰＦＢ−）、及びこれらの組み合わせからなる群より選択される、請求項３８〜４０のいずれか１項に記載の光活性デバイス。
【請求項４５】
前記光活性デバイスが光電池又は光検出器である、請求項３８〜４４のいずれか１項に記載の光活性デバイス。
【請求項４６】
前記光活性デバイスが、可視的に透明であるか又は可視的に不透明である、請求項３８〜４５のいずれか１項に記載の光活性デバイス。
【請求項４７】
少なくとも２つの有機塩をともに混合して対イオン合金を生成する工程であって、前記有機塩は、同じ陽イオンを有するが、陰イオンが異なる工程；及び
第１電極と第２電極との間に、陰イオン合金−陽イオン対を配置する工程；
を含む、請求項３８〜４６のいずれか１項に記載の光活性デバイスの製造方法。
【請求項４８】
前記少なくとも２つの有機塩が、ハロゲン化物、例えば、Ｆ−、Ｃｌ−、Ｉ−、及びＢｒ−；アリールボレート、例えば、テトラフェニルボレート、テトラ（ｐ−トリル）ボレート、テトラキス（４−ビフェニリル）ボレート、テトラキス（１−イミダゾリル）ボレート、テトラキス（２−チエニル）ボレート、テトラキス（４−クロロフェニル）ボレート、テトラキス（４−フルオロフェニル）ボレート、テトラキス（４−ｔｅｒｔ−ブチルフェニル）ボレート、テトラキス（ペンタフルオロフェニル）ボレート（ＴＰＦＢ）、テトラキス［３，５−ビス（トリフルオロメチル）フェニル］ボレート（ＴＦＭＰＢ）、［４−［ビス（２，４，６−トリメチルフェニル）ホスフィノ］−２，３，５，６−テトラフルオロフェニル］ヒドロビス（２，３，４，５，６−ペンタフルオロフェニル）ボレート、［４−ジ−ｔｅｒｔ−ブチルホスフィノ−２，３，５，６−テトラフルオロフェニル］ヒドロビス（２，３，４，５，６−ペンタフルオロフェニル）ボレート；カルボラン、（Λ，Ｒ）−（１，１’−ビナフタレン−２，２’ジオラート）（ビス（テトラクロロ−１，２−ベンゼンジオラート）ホスフェート（Ｖ））（ＢＩＮＰＨＡＴ）、［Δ−トリス（テトラクロロ−１，２−ベンゼンジオラート）ホスフェート（Ｖ）］（ＴＲＩＳＰＨＡＴ）；フルオロアンチモネート、例えば、ヘキサフルオロアンチモネート；フルオロホスフェート、例えば、ヘキサフルオロホスフェート；フルオロボレート、例えば、テトラフルオロボレート（ＢＦ４−）；及びこれらの誘導体からなる群よりそれぞれ選択される異なる陰イオンを有する、請求項４７に記載の製造方法。
【発明の詳細な説明】
【技術分野】
【０００１】
本開示は、効率的な有機、透明、及び多接合型の光電池デバイス及び光検出器デバイスのための、拡張された近赤外光を収集することができる、有機小分子塩に関する。
【発明の詳細な説明】
【０００２】
〔関連特許〕
本出願は、２０１５年４月２７日に出願された米国特許出願第６２／１５３，２９９号に基づく優先権を主張する。上記出願の開示の全てを参照によりここに組み込む。
【０００３】
〔背景技術〕
この節では、本開示に関連する背景技術の情報を示しているが、それらは必ずしも先行技術ではない。
【０００４】
有機光電池（ＯＰＶ）は、安価で高スループットの製造についてのそれらの可能性、並びに、例えば、可撓性及び透明性の太陽電池といった独自の用途についてのそれらの可能性のために、急速に商業上実現可能となってきている。しかしながら、慣用の無機電池と比較して、ＯＰＶは、通常、太陽とのスペクトルの重なりにより制限される。ほとんどの分子が、９００ｎｍを過ぎると効率的な光変換を示さず、入射する太陽光子線束のほぼ半分が未利用のままである。この領域において吸収を有する分子は、しばしば、低い開回路電圧（ＶＯＣ）を示す。例えば、ＳｎＰｃ及びＰｂＰｃは、近９５０ｎｍ及び１０００ｎｍの吸収カットオフを有するが、これらは、それぞれＶＯＣが０．４２Ｖ及び０．４７Ｖであり、現実的な励起子電圧のほぼ半分が制限される。この電圧制限及び制限されたスペクトル範囲のために、高い透明性を有する透明有機光電池（ＴＰＶ）の電流デモンストレーションは、２〜４％に制限されている。効率的なＮＩＲ分子のカタログを拡張することは、全整色のタンデムセル、並びに単接合型及び多接合型透明光電池の性能の向上を助ける。
【０００５】
ポリメチンは、効率的な、ＮＩＲ−収集性且つ可視的に透明なＮＩＲ−収集化合物への要求を満たす最も有望な分子クラスの１つである。ポリメチンは、これらの整調可能な吸収、高い減衰係数、及び高い溶解性のために、光電池用途への注目が高まっているイオン性有機塩のクラスである。近年、近赤外光において吸収極大を有するポリメチンが、不透明デバイスについては１．５〜２．８％の効率で、半透明デバイス及び透明発光性太陽集光器については０．９〜２．２％の効率で、ＯＰＶデバイスにおいて用いられている。
【０００６】
シアニン光電池を改良するための近年の試みは、デバイス性能、光学特性及び固体状態包装へのより大きいギャップ分子の陽イオン化学及び対イオンの影響の研究に焦点が置かれている。例えば、ＰＦ６−は、二層デバイスにおいてＣｌＯ４−よりも高い充填比を示す。また、フッ素化フェニル基を有する嵩高いキラル陰イオンであるΔ−ＴＲＩＳＰＨＡＴをＰＦ６−と交換することは、Ｖｏｃ及びＪｓｃが、より大きいギャップシステムにおいて、ほぼ５０％も増加し得る。好適な対イオンとしてのΔ−ＴＲＩＳＰＨＡＴの選択は、Δ−ＴＲＩＳＰＨＡＴ対イオンが、固体状態においてシアニン陽イオンの偏光を減じ、また、ほぼゼロの結合長変化（ＢＬＡ）を示したことを示す光物理的及び構造研究に基づいてなされた。Ｂｒ−、Ｉ−及びＰＦ６−のようなより硬い対イオンは、ＢＬＡが２〜６ｐｍを示した。それにもかかわらず、効率的な有機、透明、及び多接合型の光電池デバイス及び検出器のための、拡張された近赤外光を収集することができる、新規の有機小分子塩の開発への要求がある。
【０００７】
〔概要〕
この節では、本開示の概要を示しているが、包括的な本開示の全ての範囲又は全ての特徴を示すものではない。
【０００８】
本技術は、基板、前記基板内に配置されるか又は前記基板の少なくとも１つの表面上に配置される第１電極、有機塩及び場合により相補的な電子供与体又は電子受容体を含むアクティブ層、並びに第２電極を含む光活性デバイスを提供する。有機塩は、太陽スペクトルの近赤外又は赤外領域における光を選択的に吸収する。様々な実施形態において、有機塩は、ポリメチン誘導体有機陽イオンを含む。
【０００９】
本技術はまた、有機塩を有するアクティブ層を備えた光活性デバイスを提供する。有機塩は対イオンを含み、ここで、対イオンは、ハロゲン化物、アリールボレート、カルボラン、（Λ，Ｒ）−（１，１’−ビナフタレン−２，２’ジオラート）（ビス（テトラクロロ−１，２−ベンゼンジオラート）ホスフェート（Ｖ））（ＢＩＮＰＨＡＴ）、［Δ−トリス（テトラクロロ−１，２−ベンゼンジオラート）ホスフェート（Ｖ）］（ＴＲＩＳＰＨＡＴ）、フルオロアンチモネート；フルオロホスフェート、フルオロボレート、これらの誘導体、及びこれらの組み合わせから選択される。有機塩はまた、陽イオン、例えばポリメチン陽イオン又はシアニン陽イオンを含む。
【００１０】
また、本技術は、ポリメチン塩を有するアクティブ層を備えた光活性デバイスを提供する。ポリメチン塩は、陽イオン及び対イオンを含む。様々な実施形態において、光活性デバイスは、可視的に透明であるか若しくは可視的に不透明な光電池、又は、可視的に透明であるか若しくは可視的に不透明な光検出器である。
【００１１】
さらに、本技術は、光活性デバイスの製造方法を提供する。この方法は、少なくとも２つの有機塩を一緒に混合して陰イオン合金を生成する工程であって、ここで、該有機塩は、同じ陽イオンを有するが、陰イオンが異なる工程、及び、第１電極と第２電極との間に陰イオン合金−陽イオン対を配置する工程を含む。様々な実施形態において、少なくとも２つの有機塩は、Ｆ−、Ｃｌ−、Ｉ−、及びＢｒ−；アリールボレート、例えばテトラフェニルボレート、テトラ（ｐ−トリル）ボレート、テトラキス（４−ビフェニリル）ボレート、テトラキス（１−イミダゾリル）ボレート、テトラキス（２−チエニル）ボレート、テトラキス（４−クロロフェニル）ボレート、テトラキス（４−フルオロフェニル）ボレート、テトラキス（４−ｔｅｒｔ−ブチルフェニル）ボレート、テトラキス（ペンタフルオロフェニル）ボレート（ＴＰＦＢ）、テトラキス［３，５−ビス（トリフルオロメチル）フェニル］ボレート（ＴＦＭＰＢ）、［４−［ビス（２，４，６−トリメチルフェニル）ホスフィノ］−２，３，５，６−テトラフルオロフェニル］ヒドロビス（２，３，４，５，６−ペンタフルオロフェニル）ボレート、［４−ジ−ｔｅｒｔ−ブチルホスフィノ−２，３，５，６−テトラフルオロフェニル］ヒドロビス（２，３，４，５，６−ペンタフルオロフェニル）ボレート；カルボラン、（Λ，Ｒ）−（１，１’−ビナフタレン−２，２’ジオラート）（ビス（テトラクロロ−１，２−ベンゼンジオラート）ホスフェート（Ｖ））（ＢＩＮＰＨＡＴ）、［Δ−トリス（テトラクロロ−１，２−ベンゼンジオラート）ホスフェート（Ｖ）］（ＴＲＩＳＰＨＡＴ）；フルオロアンチモネート、例えばヘキサフルオロアンチモネート；フルオロホスフェート、例えばヘキサフルオロホスフェート；フルオロボレート、例えばテトラフルオロボレート（ＢＦ４−）；及びこれらの誘導体からなる群よりそれぞれ選択される異なる陰イオンを有する。
【００１２】
適用可能性のさらなる分野は、本明細書に示した記載から明らかである。この概要における記載および特定の実施例は、例証の目的を意図したものであり、本開示内容の範囲を限定することを意図するものではない。
【００１３】
〔図面〕
本明細書に記載された図面は、選択された実施形態の例証的な目的のみのためのものであり、可能なすべての態様のためのものではなく、本開示の範囲を限定することを意図していない。
【００１４】
図１Ａは、本技術の第１のデバイスの概略図である。
【００１５】
図１Ｂは、本技術の第２デバイスの概略図である。
【００１６】
図２Ａは、ポリメチン陽イオン（Ｃｙ＋）の分子構造を示す図であり、ここで、青色の原子は窒素であり、緑色の原子は塩素である。
【００１７】
図２Ｂは、本技術の対イオンの分子構造を示す図である：（１）Ｉ−、（２）ＰＦ６−、（３）ＳｂＦ６−、（４）Δ−ＴＲＩＳＰＨＡＴ（ＴＲＩＳ）、及び（５）テトラキス（ペンタフルオロフェニル）ボレート（ＴＰＦＢ）。
【００１８】
図２Ｃは、透明又は不透明の太陽電池の典型的な構造を説明する図である。
【００１９】
図３Ａは、１日光下で図１Ｂにおいて示される各対イオンについて、代表的デバイスのＪ−Ｖ曲線を示す図であり、ここで、各対イオンについて至適化された不透明デバイス構造は、ＩＴＯ（１２０ｎｍ）／ＭｏＯ３（１０ｎｍ）／ＣｙＸ（８〜１２ｎｍ）／Ｃ６０（４０ｎｍ）／ＢＣＰ（７.５ｎｍ）／Ａｇ（１００ｎｍ）であった。
【００２０】
図３Ｂは、暗条件下で図１Ｂにおいて示される各対イオンについて、代表的デバイスのＪ−Ｖ曲線を示す図であり、ここで、各対イオンについて至適化された不透明デバイス構造は、ＩＴＯ（１２０ｎｍ）／ＭｏＯ３（１０ｎｍ）／ＣｙＸ（８〜１２ｎｍ）／Ｃ６０（４０ｎｍ）／ＢＣＰ（７.５ｎｍ）／Ａｇ（１００ｎｍ）であった。
【００２１】
図４Ａは、種々のＣｙ＋塩の正規化された減衰係数を示すグラフである。
【００２２】
図４Ｂは、図４Ａにおいて示される各Ｃｙ＋塩について、部分的に至適化されたデバイス構造の外部量子効率を示すグラフである。
【００２３】
図５Ａは、図２Ａ及び２ＢのＣｙ（４）及びＣｙ（５）について、完全透明デバイスの透過スキャンを示す図である。
【００２４】
図５Ｂは、ミシガン州立大学スパルタンヘルメットロゴ上に置かれた本技術の透明太陽電池デバイスの写真である。
【００２５】
図６Ａは、図６Ｄにおいて示される各Ｃｙ＋塩についての応答性対強度のグラフであり、ここで、応答性は、対イオンの範囲にわたって比較可能である。
【００２６】
図６Ｂは、図６Ｄにおいて示される各Ｃｙ＋塩についての開回路電圧（ＶＯＣ）対強度のグラフであり、ここで、各塩のＶＯＣは、劇的に異なる。
【００２７】
図６Ｃは、図６Ｄにおいて示される各Ｃｙ＋塩についての電力変換効率（ＰＣＥ）対強度のグラフである。
【００２８】
図６Ｄは、各Ｃｙ＋塩についてのフィルファクタ（ＦＦ）対強度のグラフであり、ここで、ＦＦは、ＣｙＩについてはかなり低いが、低強度において回復する。
【００２９】
図７Ａは、ＣｙＴＲＩＳについての外部量子効率（ＥＱＥ）の厚さ依存性を示すグラフである。
【００３０】
図７Ｂは、ＣｙＴＰＦＢについてのＥＱＥの厚さ依存性を示すグラフである。
【００３１】
図７Ｃは、ＣｙＰＦ６についてのＥＱＥの厚さ依存性を示すグラフである。
【００３２】
図７Ｄは、ＣｙＩについてのＥＱＥの厚さ依存性を示すグラフである。
【００３３】
図８は、様々な対イオンを有するＣｙ＋について、ＮＩＲにおけるピークＥＱＥの厚さ依存性を示すグラフであり、ここで、Ｃｙ＋ＴＲＩＳ−及びＣｙ＋ＴＰＦＢ−は、他の対イオンよりも、僅かに高い厚さ及び高い効率でピークを示す。
【００３４】
図９Ａは、近赤外（ＮＩＲ）においてより深い光学活性を有する４つの有機塩膜について、正規化された透過スペクトルを示すグラフである。
【００３５】
図９Ｂは、図９Ａからのデバイスにおいて、より深いＮＩＲ活性有機塩のそれぞれについてのＥＱＥスペクトルのグラフである。
【００３６】
図１０は、ＮＩＲ有機塩と高圧を達成するのに適した対イオンペアリングとして同定されている更なる典型的陰イオンの分子構造を示す。
【００３７】
図１１は、デバイス及び透明セルに好適であると同定されているＮＩＲ有機陽イオンを選択的に収集する典型的な範囲を示す。
【００３８】
図１２Ａは、多接合型取り込みについての相補的吸収を有する３つのセルについての吸収スペクトルを示す。
【００３９】
図１２Ｂは、向上した性能及び効率について、各サブセルにおいて相補的ＮＩＲ吸収を有する多接合型の不透明又は透明セルの概略図である。
【００４０】
図１３は、ＶＯＣ対励起子バンドギャップを示すグラフである。
【００４１】
図１４Ａは、２−［２−［２−クロロ−３−［２−（１，３−ジヒドロ−３，３−ジメチル−１−エチル−２Ｈ−ベンゾ［ｅ］インドール−２−イリデン）エチリデン］−１−シクロヘキセン−１−イル］−エテニル］−３，３−ジメチル−１−エチル−１Ｈ−ベンゾ［ｅ］インドリウム（Ｃｙ）テトラキス（ペンタフルオロフェニル）ボレート（ＴＰＦＢ）及びＣｙテトラキス［３，５−ビス（トリフルオロメチル）フェニル］ボレート（ＴＦＭＰＢ）を有するデバイスについて、Ｊ−Ｖデータを示すグラフである。
【００４２】
図１４Ｂは、ＣｙＴＰＦＢ及びＣｙＴＦＭＰＢを有するデバイスについて、ＥＱＥデータを示すグラフである。
【００４３】
図１５Ａは、ＣｙＰＦ６との混合物におけるモル百分率ＣｙＴＰＦＢの関数としてＶＯＣを示すグラフである。
【００４４】
図１５Ｂは、ＣｙＴＰＦＢとＣ６０との間の向上したエネルギーレベル配置、及び、ＣｙＰＦ６とＣｙＴＰＦＢとの混合物を介するインタフェースギャップの同調性の配置図であり、ここで、挿入図は、フロンティアエネルギーレベル及び向上したＶＯＣにおけるシフトについての状態密度（ＤＯＳ）平均の機構を説明する。
【００４５】
図１６Ａは、ヘプタメチン塩の陽イオン（１（１−ブチル−２−（２−［３−［２−（１−ブチル−１Ｈ−ベンゾ［ｃｄ］インドール−２−イリデン）−エチリデン］−２−ジフェニルアミノ−シクロペンタ−１−エニル］−ビニル）−ベンゾ［ｃｄ］インドリウム）及び２（１−ブチル−２−（２−［３−［２−（１−ブチル−１Ｈ−ベンゾ［ｃｄ］インドール−２−イリデン）−エチリデン］−２−フェニル−シクロペンタ−１−エニル］−ビニル）−ベンゾ［ｃｄ］インドリウム）並びに陰イオン（ＢＦ４−及びテトラフェニルフルオロボレート、ＴＰＦＢ−）の構造を示す。
【００４６】
図１６Ｂは、図１４Ａの構造により示される塩の正規化された薄膜吸収（１−透過）を示すグラフである。
【００４７】
図１６Ｃは、図１６Ａの陽イオン及び陰イオンについての高分解能質量分析ｍ／ｚスペクトルのまとめであり、ここで、複数のピーク及びこれらの相対高さは、化合物の構成要素の同位体存在度を表す。
【００４８】
図１７Ａは、光電池及び光検出器の構造に使用されるデバイス構成の図解である。
【００４９】
図１７Ｂは、電流密度−電圧（Ｊ−Ｖ）グラフである。
【００５０】
図１７Ｃは、厚さ１２ｎｍの塩を有するデバイスについての外部量子効率（ＥＱＥ）曲線を示す（挿入図はＮＩＲ  ＥＱＥの強調表示である）。
【００５１】
図１８Ａは、小さい陰イオンＢＦ４−から嵩高い弱配位性陰イオンＴＰＦＢ−への対イオン交換後の、最低空分子軌道（ＬＵＭＯ）レベルの深化、及び、インタフェースギャップ（ＩＧ）の増加を説明するエネルギー図である。
【００５２】
図１８Ｂは、供与体の厚さ（ｔＤ）の関数としてのＤ−Ａバンド構造の図解である。
【００５３】
図１９Ａは、１−ＢＦ４と１−ＴＰＦＢとの混合物（黒色）及び２−ＢＦ４と２−ＴＰＦＢとの混合物（青色）について、ｔＤ＝６ｎｍにおけるモル分率ＴＰＦＢの関数としてのＶＯＣ（左軸）及びＥＱＥ（右軸）を示すグラフである。
【００５４】
図１９Ｂは、挿入図において示されるＥＱＥの波長を示すグラフである：１−ＢＦ４及び１−ＴＰＦＢについては、１２００ｎｍであり、２−ＢＦ４及び２−ＴＰＦＢについては１３５０ｎｍである。
【００５５】
図２０は、各塩供与体について比検出能Ｄ＊スペクトルを示す。
【００５６】
対応する符号は、複数の図面間で対応する構成要素を示している。
【００５７】
〔詳細な説明〕
次に、添付されている図面を参照しながら、実施形態についてさらに詳しく説明する。
【００５８】
本願明細書において用いられる用語は、特定の実施例のみを記載することを目的としており、限定することを意図するものではない。本明細書にて使用される場合、単数形「ａ」、「ａｎ」、及び「ｔｈｅ」は、文脈が明らかにそうでないことを示していない限り、複数形を含むことを意図してもよい。「含む（comprises）」、「含むこと（comprising）」、「含んでいること（including）」、及び「有すること（having）」の用語は包括的（inclusive）であり、したがって、所定の特徴、要素、構成要素、ステップ、完全体（integers）、動作及び／又は成分の存在を明示する。しかし、１以上の他の特徴、完全体、ステップ、動作、要素、構成要素、及び／又はそれらの集合の存在又は付加を排除しない。開放形式の用語「含むこと（comprising）」は、本願明細書において記載される様々な実施形態を記載及び請求するために使用される非限定的用語として理解されるべきであるが、ある種の実施形態において、この用語は、例えば、「からなる」又は「本質的にからなる」といったより限定的かつ制限的用語の代わりとして理解される場合もある。すなわち、構成要素、材料、成分、要素、特徴、完全体、動作、及び／又は方法ステップを記載する所与の実施形態について、本開示はまた、記載される構成要素、材料、成分、要素、特徴、完全体、動作、及び／又は方法ステップからなる又は本質的にからなる実施形態をも明確に包含する。「からなる」の場合、別の実施形態は、任意の更なる構成要素、材料、成分、要素、特徴、完全体、動作、及び／又は方法ステップを排除するが、一方「本質的にからなる」の場合、基本的及び新規の特徴に実質的に影響する任意の更なる構成要素、材料、成分、要素、特徴、完全体、動作、及び／又は方法ステップは、この実施形態から排除されるが、基本的及び新規の特徴に実施的に影響しない任意の構成要素、材料、成分、要素、特徴、完全体、動作、及び／又は方法ステップは、この実施形態に包含され得る。
【００５９】
第１の、第２の、第３の、等の用語は、本願明細書において、様々なステップ、要素、成分、領域、層及び／又は区分を記載するために用いられ得るが、これらのステップ、要素、成分、領域、層及び／又は区分は、そうでないことを示していない限り、これらの用語によって限定されるべきではない。これらの用語は、一つのステップ、要素、成分、領域、層又は区分を、別のステップ、要素、成分、領域、層又は区分から区別するためだけに用いられ得る。「第１の」、「第２の」及び他の数的用語のような用語は、本願明細書において用いられる場合、文脈が明らかにそうでないことを示していない限り、配列又は順番を意味するものではない。すなわち以下で論じる第１のステップ、要素、成分、領域、層又は区分は、例示的態様の教示から逸脱することなく、第２のステップ、要素、成分、領域、層又は区分と称してもよい。
【００６０】
本開示を通して、数値は、概算的測定値、又は、所定の値からの僅かな偏差を含む範囲への限定、並びに、記載される凡その値を有する実施形態及び記載される正確な値を有する実施形態を表す。詳細な説明の最後に提示される実施例を除き、本願明細書におけるパラメータの全ての数値（例えば、量又は条件の数値）は、特許請求の範囲を含め、数値の前に「約」が実質的に存在するか否かにかかわらず、全ての場合において用語「約」によって修飾されているものと理解されるべきである。「約」は、記載の数値が、（値における正確性へのいくらかの近似；値への凡そ又は妥当な近接；ほぼ、を有して）いくらかの僅かな不正確を許容することを意味する。「約」による不正確が、この慣用の意味をもって技術的にそうでないと理解される場合は、本願明細書において使用される「約」は、少なくとも、このようなパラメータの慣用の測定及び使用の方法から生じ得るばらつきを意味する。
【００６１】
本明細書にて使用される場合、範囲は、そうでないことを示していない限り、端点を含み、全範囲内の全ての個々の値及び更に分割された範囲の開示を包含する。すなわち、例えば、「ＡからＢ」又は「約Ａから約Ｂ」の範囲は、Ａ及びＢを含む。特定のパラメータ（例えば温度、分子量、質量百分率等）についての値及び数値範囲の開示は、本願明細書において有用な他の値及び数値範囲を含まない。所定のパラメータについて２以上の特定の例示された値は、該パラメータについて請求され得る数値範囲の端点を定義することができると想定される。例えば、本願明細書においてパラメータＸが値Ａを有するとして例示され、また、値Ｚを有するとして例示されている場合、パラメータＸは、約Ａから約Ｚの数値範囲を有し得ると想定される。同様に、パラメータについて２以上の数値範囲の開示は、（このような範囲が入れ子になっているか、重複しているか又は異なっているかにかかわらず）開示された範囲の端点を用いて請求され得る値についての範囲の全ての可能な組み合わせを包含することが想定される。例えば、本願明細書においてパラメータＸが、１〜１０、又は２〜９、又は３〜８の範囲において値を有すると例示されている場合は、パラメータＸは、１〜９、１〜８、１〜３、１〜２、２〜１０、２〜８、２〜３、３〜１０及び３〜９を含む他の数値範囲を有し得るものと想定される。
【００６２】
本技術は、光活性デバイス及び光収集システム、例えば、光電池及び光検出器に関する装置及び方法を提供する。光活性デバイス及び光収集システムは、不透明、透明、ヘテロ接合型セル、又は多接合型セルであってよい。デバイス及びシステムは、太陽スペクトルの赤外（ＩＲ）領域、太陽スペクトルの近ＩＲ（ＮＩＲ）領域、又は、太陽スペクトルのＩＲ及びＮＩＲの両領域における波長を有する光を、選択的又は優位に収集する有機塩を含む。
【００６３】
図１Ａを参照して、本技術は、光活性デバイス１０を提供する。光活性デバイス１０は、基板１２、第１電極１４、有機塩及び場合により相補的な電子供与体又は電子受容体を含むアクティブ層１６、並びに第２電極１８を含む。アクティブ層１６が相補的な電子供与体又は電子受容体を含まない実施形態において、相補的な電子供与体又は電子受容体は、別の層（図示せず）において提供され得る。様々な実施形態において、光活性デバイス１０は、少なくとも１つの又は複数のアクティブ層１６、電子供与体又は電子受容体を含む少なくとも１つの又は複数の相補的な層、又は、少なくとも１つの又は複数の、アクティブ層１６と相補的な層との両方を含む。アクティブ層１６及び任意の相補的な層は、約１ｎｍから約３００ｎｍの厚さを有するか、又は、約３ｎｍから約１００ｎｍの厚さを有する。図示しないが、いくつかの実施形態において、光活性デバイス１０はまた、層及び電極１２、１４、１６、１８のいずれかの間に位置するバッファ層を含み、これは励起子を遮断するか、仕事関数又は回収バリアを修飾するか、順序付け又は型取りを誘導するか、又は、光学スペーサとして機能する。光活性デバイス１０は、Lunt et al.、“Practical Roadmap and Limits to Nanostructured Photovoltaics”（Perspective）Adv. Mat. 23、5712−5727、2011（これは参照により本願明細書に組み込まれる）において定義される励起子限界の約３０％以内又は約２０％以内である開回路電圧を有する。簡単にいえば、開回路電圧を限定する励起子についての形態、すなわち、励起子限界は、１日光（Sun）下で、最小のバンドギャップにより限定される理論上のショックレー−クワイサーの熱力学的に限定された開回路電圧（図１３参照）のおよそ８０％に従う。励起子限界における８０％の因子は、励起子を分離するのに必要な最小エネルギー駆動力を説明する。あるいは、光活性デバイス１０は、熱力学的限界の約５０％又は約３５％以内である開回路電圧を有する。
【００６４】
光活性デバイス１０の基板１２は、技術的に既知の任意の可視的に透明であるか又は可視的に不透明な材料１２であってよい。透明基板の非限定的な例としては、ガラス、低鉄ガラス、プラスチック、ポリ（メチルメタクリレート）（ＰＭＭＡ）、ポリ−（エチルメタクリレート）（ＰＥＭＡ）、（ポリ）−ブチルメタクリレート−コ−メチルメタクリレート（ＰＢＭＭＡ）、ポリエチレンテレフタレート（ＰＥＴ）、及び、ポリイミド、例えば、Kapton（登録商標）ポリイミドフィルム（DuPont、Wilmington、DE）が挙げられる。不透明基板の非限定的な例としては、アモルファスシリコン、結晶シリコン、ハロゲン化物ペロブスカイト、スレンレス鋼、金属、金属箔、及びガリウムヒ素が挙げられる。
【００６５】
基板１２は、第１電極１４を含む。図１Ａに示すように、第１電極１４は、可視的に透明であるか又は可視的に不透明なアクティブ層膜を可能にする厚さで、非限定的な例として、溶液堆積、ドロップ・キャスティング、スピン−コーティング、ドクターブレーディング、真空蒸着、プラズマスパッタリング、又はｅ−ビーム蒸着により、例えば薄膜として、基板１２の第１表面上に位置するか又は堆積される。しかしながら、様々な実施形態において、複数の電極１４が存在してよく、例えば、基板の第１表面上及び該基板の第２の反対面上に第１電極を有するデバイスであってもよい（図示せず）。別の実施形態において、図１Ｂに示されるように、光活性デバイス１０’は、図１Ａの光活性デバイス１０と同じ成分（基板１２、電極１４、及びアクティブ層１６、及び場合によりバッファ層）を有するが、第１電極１４が基板１２内に位置する。したがって、基板１２と電極１４とが可視的に区別できないように、基板１２が、電極１４として作用する材料を含んでいてもよい。任意の実施形態において、第１電極１４は、技術的に既知の任意の材料から成るものであってよい。電極材料の非限定的な例としては、インジウムスズ酸化物（ＩＴＯ）、アルミニウムドープ酸化亜鉛（ＡＺＯ）、インジウム亜鉛酸化物、酸化亜鉛、及びガリウム亜鉛酸化物（ＧＺＯ）、超薄金属（ultra−thin metals）、例えば、Ａｇ、Ａｕ、及びＡｌ、グラフェン、グラフェン酸化物、ポリ（３，４−エチレンジオキシチオフェン）ポリスチレンスルホネート（ＰＥＤＯＴ：ＰＳＳ）、及びこれらの組み合わせが挙げられる。様々な実施形態において、第１電極１４は、約１ｎｍ〜約５００ｎｍ、約１ｎｍ〜約２００ｎｍ、約１０ｎｍ〜約２００ｎｍ、約１５ｎｍ〜約１５０ｎｍ、又は約５００ｎｍ以下の厚さを有する。それにかかわらず、第１電極１４の厚さの変化は、光活性デバイス１０における複数の層１２、１４、１６を伴う複雑な干渉の調節を経て、光活性デバイス１０の可視的透明性を変化させ得ることが理解される。
【００６６】
アクティブ層１６は、可視的に透明な又は可視的に不透明な膜を可能にする厚さで、非限定的な例として、例えば、溶液堆積、ドロップ・キャスティング、スピン−コーティング、ドクターブレーディング、又は真空蒸着により、光活性デバイス１０において電極１４の表面上に位置するか又は堆積される。したがって、光活性デバイス１０は、第１電極１４を含み、これは、基板１２と接触する第１表面、及び、アクティブ層１６と直接接触する第２表面を有する。しかしながら、いくつかの実施形態において、バッファ層が、基板１２と第１電極１４との間に位置し、及び／又は、バッファ層が、第１電極１４とアクティブ層１６との間に位置する。また、第２電極１８は、アクティブ層１６と直接接触していてもよく、又は、バッファ層が、第２電極１８とアクティブ層１６との間に位置してもよい。いくつかの実施形態において、図１Ｂの光活性デバイス１０’のように、第１電極１４が基板１２内に位置する。このような実施形態において、アクティブ層１６は、基板１２の第１表面上に、これと直接接触するように位置する。
【００６７】
上述のように、アクティブ層１６は、有機塩及び相補的な電子供与体又は電子受容体を含む。光活性有機塩は、非限定的な例として、例えば図９Ａ及び９Ｂに示される選択された吸収プロファイルを有する、図１０に示される陽イオンと図１１に示される陰イオンとの任意の組み合わせから成るものであってよい。しかしながら、本願明細書に記載される陽イオン又は陰イオンのいかなる組み合わせも、光活性デバイス１０において使用することができる。様々な実施形態において、有機塩は電子供与体として作用し、アクティブ層１６において、Ｃ６０のような電子受容体と組み合わされる。他の実施形態において、有機塩は電子受容体として作用し、電子供与体又は他の有機分子若しくは塩と組み合わされる。ここで、有機塩は、太陽スペクトルのＮＩＲ若しくはＩＲ領域、又は、ＮＩＲ及びＩＲの両領域の波長の光を収集する。本願明細書において用いる場合、「ＶＩＳ」光は約４００ｎｍ〜約６７５ｎｍの波長を有し、「ＮＩＲ」光は約６７５ｎｍ〜約１５００ｎｍの波長を有し、また、「ＩＲ」光は約１５００ｎｍ〜約１ｍｍの波長を有する。また、本願明細書において用いられる用語「透明である」又は「可視的に透明である」とは、正反射性透過率が約５０％以上の、目の明所応答により重み付けされる、平均可視的透明性を有するデバイスを指す。用語「不透明である」又は「可視的に不透明である」とは、正反射性透過率が１０％以下の、目の明所応答により重み付けされる、平均可視的透明性を有するデバイスを指す。正反射性透過率が１０％〜５０％の、目の明所応答により重み付けされる、平均可視的透明性を有するデバイスは、「半透明」である。当業者には理解されるように、有機塩は、陽イオン及び対イオン、すなわち陰イオンを含む。様々な実施形態において、有機塩は、ＮＩＲ及び／又はＩＲ光を選択的又は優位に収集するポリメチン塩又はシアニン塩であり、例えば図１１に示される例示的構造である。対イオンの存在下で有機塩を形成する好適な有機陽イオン（これらはその誘導体に対して「基礎陽イオン」である）の非限定的な例としては、１−ブチル−２−（２−［３−［２−（１−ブチル−１Ｈ−ベンゾ［ｃｄ］インドール−２−イリデン）−エチリデン］−２−フェニル−シクロペンタ−１−エニル］−ビニル）−ベンゾ［ｃｄ］インドリウム（ピーク吸収１０２４ｎｍ）、１−ブチル−２−（２−［３−［２−（１−ブチル−１Ｈ−ベンゾ［ｃｄ］インドール−２−イリデン）−エチリデン］−２−クロロ−シクロヘキサ−１−エニル］−ビニル）−ベンゾ［ｃｄ］インドリウム（ピーク吸収１０１４ｎｍ）、１−ブチル−２−（２−［３−［２−（１−ブチル−１Ｈ−ベンゾ［ｃｄ］インドール−２−イリデン）−エチリデン］−２−フェニル−シクロヘキサ−１−エニル］−ビニル）−ベンゾ［ｃｄ］インドリウム（ピーク吸収９９７ｎｍ）、１−ブチル−２−（２−［３−［２−（１−ブチル−１Ｈ−ベンゾ［ｃｄ］インドール−２−イリデン）−エチリデン］−２−ジフェニルアミノ−シクロペンタ−１−エニル］−ビニル）−ベンゾ［ｃｄ］インドリウム（ピーク吸収９９６ｎｍ）、１−ブチル−２−［７−（１−ブチル−１Ｈ−ベンゾ［ｃｄ］インドール−２−イリデン）−ヘプタ−１，３，５−トリエニル］−ベンゾ［ｃｄ］インドリウム（ピーク吸収９７３ｎｍ）、２−［２−［２−クロロ−３−［２−（１，３−ジヒドロ−３，３−ジメチル−１−エチル−２Ｈ−ベンゾ［ｅ］インドール−２−イリデン）エチリデン］−１−シクロヘキセン−１−イル］−エテニル］−３，３−ジメチル−１−エチル−１Ｈ−ベンゾ［ｅ］インドリウム（「Ｃｙ＋」；ピーク吸収８２０ｎｍ）、Ｎ，Ｎ，Ｎ’，Ｎ’−テトラキス−（ｐ−ジ−ｎ−ブチルアミノフェニル）−ｐ−ベンゾキノン−ビス−インモニウム（ピーク吸収１０６５ｎｍ）、４−［２−［２−クロロ−３−［（２，６−ジフェニル−４Ｈ−チオピラン−４−イリデン）エチリデン］−１−シクロヘキセン−１−イル］エテニル］−２，６−ジフェニルチオピリリウム、１−ブチル−２−［２−［３−［（１−ブチル−６−クロロベンゾ［ｃｄ］インドール−２（１Ｈ）−イリデン）エチリデン］−２−クロロ−５−メチル−１−シクロヘキセン−１−イル］エテニル］−６−クロロベンゾ［ｃｄ］インドリウム，１−ブチル−２−［２−［３−［（１−ブチル−６−クロロベンゾ［ｃｄ］インドール−２（１Ｈ）−イリデン）エチリデン］−２−クロロ−１−シクロヘキセン−１−イル］エテニル］−６−クロロベンゾ［ｃｄ］インドリウム、ジメチル｛４−［１，７，７−トリス（４−ジメチルアミノフェニル）−２，４，６−ヘプタトリエニリデン］−２，５−シクロヘキサジエン−１−イリデン｝アンモニウム、５，５’−ジクロロ−１１−ジフェニルアミノ−３，３’−ジエチル−１０，１２−エチレンチアトリカルボシアニン、２−［２−［２−クロロ−３−［２−（１，３−ジヒドロ−１，１，３−トリメチル−２Ｈ−ベンゾ［ｅ］−インドール−２−イリデン）−エチリデン］−１−シクロヘキセン−１−イル］−エテニル］−１，１，３−トリメチル−１Ｈ−ベンゾ［ｅ］インドリウム、２−［２−［２−クロロ−３−［２−（１，３−ジヒドロ−１，３，３−トリメチル−２Ｈ−インドール−２−イリデン）−エチリデン］−１−シクロペンテン−１−イル］−エテニル］−１，３，３−トリメチル−３Ｈ−インドリウム、２−［２−［３−［（１，３−ジヒドロ−３，３−ジメチル−１−プロピル−２Ｈ−インドール−２−イリデン）エチリデン］−２−（フェニルチオ）−１−シクロヘキセン−１−イル］エテニル］−３，３−ジメチル−１−プロピルインドリウム、１，１’，３，３，３’，３’−４，４’，５，５’−ジ−ベンゾ−２，２’−インドトリカルボシアニンパークロレート、２−［２−［２−クロロ−３−［２−（１，３−ジヒドロ−１，３，３−トリメチル−２Ｈ−インドール−２−イリデン）−エチリデン］−１−シクロヘキセン−１−イル］−エテニル］−１，３，３−トリメチル−３Ｈ−インドリウム、３，３’−ジエチルチアトリカルボシアニン、２−［［２−［２−［４−（ジメチルアミノ）フェニル］エテニル］−６−メチル−４Ｈ−ピラン−４−イリデン］メチル］−３−エチル、２−［７−（１，３−ジヒドロ−１，３，３−トリメチル−２Ｈ−インドール−２−イリデン）−１，３，５−ヘプタトリエニル］−１，３，３−トリメチル−３Ｈ−インドリウム、これらの誘導体、及びこれらの組み合わせが挙げられる。本願明細書において使用される場合、有機陽イオンの「誘導体」は、基礎有機陽イオンに類似するが、例えば、種々のアルキル鎖長を有する可溶性基（例えば、図１１におけるＲ，Ｒ’，Ｒ’’，Ｓ，Ｓ’，Ｓ’’）又は他の可溶性基での置換にみられるような軽微な変化、バリエーション、又は置換であって、図１０に示されるようなバンドギャップ又は電子的特性、並びに、種々のハロゲン化物又はリガンドを有する中央のメタンの位置における置換基（Ｘ、Ｙ）を実質的に変化させない変化、バリエーション、又は置換を含む有機陽イオンを指すか又はこれを含む。有機陽イオンと共に塩を形成する対イオン（これらはその誘導体に対して「基礎対イオン」である）又は陰イオンの非限定的な例としては、ハロゲン化物、例えば、Ｆ−、Ｃｌ−、Ｉ−、及びＢｒ−；アリールボレート、例えば、テトラフェニルボレート、テトラ（ｐ−トリル）ボレート、テトラキス（４−ビフェニリル）ボレート、テトラキス（１−イミダゾリル）ボレート、テトラキス（２−チエニル）ボレート、テトラキス（４−クロロフェニル）ボレート、テトラキス（４−フルオロフェニル）ボレート、テトラキス（４−ｔｅｒｔ−ブチルフェニル）ボレート、テトラキス（ペンタフルオロフェニル）ボレート（ＴＰＦＢ）、テトラキス［３，５−ビス（トリフルオロメチル）フェニル］ボレート（ＴＦＭＰＢ）、［４−［ビス（２，４，６−トリメチルフェニル）ホスフィノ］−２，３，５，６−テトラフルオロフェニル］ヒドロビス（２，３，４，５，６−ペンタフルオロフェニル）ボレート、［４−ジ−ｔｅｒｔ−ブチルホスフィノ−２，３，５，６−テトラフルオロフェニル］ヒドロビス（２，３，４，５，６−ペンタフルオロフェニル）ボレート；カルボラン、（Λ，Ｒ）−（１，１’−ビナフタレン−２，２’ジオラート）（ビス（テトラクロロ−１，２−ベンゼンジオラート）ホスフェート（Ｖ））（ＢＩＮＰＨＡＴ）、［Δ−トリス（テトラクロロ−１，２−ベンゼンジオラート）ホスフェート（Ｖ）］（ＴＲＩＳＰＨＡＴ）；フルオロアンチモネート、例えば、ヘキサフルオロアンチモネート（ＳｂＦ６−）；フルオロホスフェート、例えばヘキサフルオロホスフェート（ＰＦ６−）；フルオロボレート、例えば、テトラフルオロボレート（ＢＦ４）；これらの誘導体；及びこれらの組み合わせが挙げられる。本願明細書において使用される場合、対イオンの「誘導体」は、基礎対イオンに類似するが、有機陽イオンと塩を形成する対イオンの能力を実質的に変化させない、軽微な変化、バリエーション、又は置換を含む対イオン又は陰イオンを指すか又はこれを含む。
【００６８】
図１Ａに示されるように、第２電極１８は、例えば、薄膜として、アクティブ層１６の表面上に位置するか又は堆積される。第２電極１８は、可視的に透明であるか又は可視的に不透明なアクティブ層膜を可能にする厚さで、非限定的な例として、溶液堆積、ドロップ・キャスティング、スピン−コーティング、ドクターブレーディング、真空蒸着、プラズマスパッタリング、又はｅ−ビーム蒸着により、アクティブ層１６の表面上に位置するか又は堆積される。したがって、第２電極１８は、第１電極１４と接するアクティブ層の表面と反対側のアクティブ層１６の表面と接触している。第２電極１８は、技術的に既知の任意の材料から成るものであってよい。電極材料の非限定的な例としては、インジウムスズ酸化物（ＩＴＯ）、アルミニウムドープ酸化亜鉛（ＡＺＯ）、酸化亜鉛、及びガリウム亜鉛酸化物（ＧＺＯ）、超薄金属（ultra−thin metals）、例えば、Ａｇ、Ａｕ、及びＡｌ、グラフェン、グラフェン酸化物、ポリ（３，４−エチレンジオキシチオフェン）ポリスチレンスルホネート（ＰＥＤＯＴ：ＰＳＳ）、及びこれらの組み合わせが挙げられる。様々な実施形態において、第２電極１８は、約１ｎｍ〜約５００ｎｍ、約１ｎｍ〜約２００ｎｍ、約１０ｎｍ〜約２００ｎｍ、約１５ｎｍ〜約１５０ｎｍ、又は約５００ｎｍ以下の厚さを有する。それにかかわらず、第２電極１８の厚さの変化は、光活性デバイス１０における複数の層１２、１４、１６を伴う複雑な光学干渉及び吸収の調節を介して、光活性デバイスの可視的透明性を変化させ得ることが理解される。
【００６９】
さらに、第１電極１４及び第２電極１８に関して、デバイスが可視的に不透明である実施形態において、電極１４、１８の少なくとも一方が、可視的に透明である。デバイスが可視的に透明である実施形態において、第１電極１４及び第２電極１８の両方が可視的に透明であり、アクティブ層１６における可視的透明性を至適化するように調節した厚さを有する。
【００７０】
図１Ａ又は１Ｂには図示しないが、様々な実施形態において、光活性デバイス１０、１０’は、更なるアクティブ層、例えば、電子供与体及び／又は電子受容体、電極層、又はこれらの組み合わせをさらに含む。例えば、更なるアクティブ層は、酸化モリブデン（ＭｏＯ３）、バソクプロイン（ＢＣＰ）、Ｃ６０、又はＩＴＯを含んでよい。更なる電極は、Ａｇ、Ａｕ、Ｐｔ、Ａｌ、又はＣｕの層から成るものであってよい。電子受容体の更なる非限定的な例としては、Ｃ７０、Ｃ８４、［６，６］−フェニル−Ｃ６１−酪酸メチルエステル、ＴｉＯ２、金属酸化物、ペロブスカイト、他の有機塩、有機分子、又はポリマーが挙げられる。アクティブ層は、供与体−受容体対のストレートで平面状の(neat planar)層、混合した供与体−受容体対の混合層、又は、混合した供与体−受容体対の段階的な（graded）層から成るものであってよい。様々な実施形態において、光活性デバイス１０、１０’は、サブセルとして多接合型デバイス構造中に統合され、ここで、多接合型デバイスは、可視的に透明であるか又は可視的に不透明である。上述のとおり、光活性デバイスは、光電池又は光検出器であってよい。
【００７１】
約７００ｎｍ〜約１６００ｎｍの選択的近赤外ピーク（図１２Ａ）の範囲の近赤外においてより深い選択的収集を有する有機塩は、さらに、太陽スペクトルにわたって相補的応答を有する、不透明及び透明の両方の、効率的で低コストの多接合型デバイスの開発を可能にする（図１２Ｂ）。これらの有機塩はまた、陰イオンの合金化、すなわち、２以上の陰イオンを一緒に混合することにより、フロンティア軌道レベル及びヘテロ接合インタフェースギャップの正確な調整を可能にし、これは、熱力学的限界近くの電圧をもたらし（図１３）、これにより、光電流及び光電圧の製造を至適化する独立した調整パラメータを提供することができる。
【００７２】
したがって、本技術はまた、光活性デバイスにおける材料のフロンティアエネルギーレベル、又は、最高占有分子軌道（ＨＯＭＯ）、位置を調節する方法を提供する。この方法は、２以上の有機塩を一緒に混合する工程を含み、ここで、有機塩は、同じ陽イオンを有するが、陰イオンが異なる。有機塩を一緒に混合することにより、陰イオン合金、すなわち、同種の陽イオンと複数の陰イオンとを含む組成物を生成する。例えば、共通の陽イオンを有する２つの異なる有機塩から生成される陰イオン合金は、２種の陰イオンと１種の陽イオンとの混合物である。陰イオン合金は、薄膜の形態であってよい。この方法はまた、第１電極と第２電極との間に陰イオン合金を配置する工程を含む。第１電極又は第２電極の一方は、基板上に直接的に又は間接的に位置付けられる。陰イオン及び陽イオンは、本願明細書に記載される任意の陰イオン及び陽イオンであってよい。一緒に混合される異なる有機塩は、等モル量で一緒に混合されてもよく、又は、非等モル量で混合されてもよい。エネルギーレベル位置を調節することにより、カスタム光活性デバイスを製造することができる。様々な実施形態において、この方法はまた、上述のとおり、光活性デバイスにさらなる層を配置する工程を含む。
【００７３】
本技術の実施形態は、以下の非限定的な実施例により、更に詳細に説明される。
【実施例】
【００７４】
〔実施例１〕
〔実験〕
材料及び合成：２−［２−［２−クロロ−３−［２−（１，３−ジヒドロ−３，３−ジメチル−１−エチル−２Ｈ−ベンゾ［ｅ］インドール−２−イリデン）エチリデン］−１−シクロヘキセン−１−イル］−エテニル］−３，３−ジメチル−１−エチル−１Ｈ−ベンゾ［ｅ］インドリウムヨージド（ＣｙＩ）は、American Dye Source（ケベック、カナダ）から購入し、使用前に、５：１ ＤＣＭ：ＭｅＯＨ溶媒混合物を用いてシリカプラグを介して充填した。リチウムテトラキス（ペンタフルオロフェニル）ボレートエチルエーテル化合物、ＮａＰＦ６（９８%）、及びＡｇＳｂＦ６（９８%）は、Sigma Aldrich（セントルイス、ＭＯ）から購入し、そのまま使用した。Δ−ＴＲＩＳＰＨＡＴテトラブチルアンモニウム塩（９８.５%）は、Santa Cruz Biotechnology（ダラス、ＴＸ）から購入し、Ｃ６０（９９.９%）は、ＭＥＲ（Materials and Electrochemical Research Corp、ツーソン、ＡＺ）から購入し、バソクプロイン（ＢＣＰ）は、Luminescence Technology Corp.（Hsin Chu、台湾）から購入し、ＭｏＯ３（９９.９９９５%）は、Alfa Aesar（ワードヒル、ＭＡ）から購入した。全ての交換は、技術的に既知の手順に従ったが、ＣｙＳｂＦ６については、ジクロロメタン（ＤＣＭ）中のＡｇＳｂＦ６を用いて沈殿反応により交換した。より極性の高い残留ＣｙＩを容易に除去するために、溶離剤としてＤＣＭを用いて全ての交換製品をシリカプラグを介して濾過した。
【００７５】
デバイスの組み立て及び試験：ＩＴＯ  １２００Åで予めパターン化されたガラス基板を、石鹸、脱イオン水、及びアセトンでそれぞれ４分間、順に音波処理し、次いで、イソプロパノール中で５分間煮沸し、５分間酸素プラズマ処理を行うことにより洗浄した。全デバイスは、４.９ｍｍ２のアクティブ領域で組み立てた。図２Ａ及び２Ｂの化合物（１）〜（４）を、異なる濃度のクロロベンゼン溶液から、６００ｒｐｍで５秒間、次いで、２０００ｒｐｍで２０秒間スピンコーティングした。図２Ａ及び２Ｂの化合物（５）を、ＣＢにおける限定された溶解性のために、３：１  ＣＢ：ＤＣＭ溶液中に溶解した。他の全ての層は、３・１０−６ｔｏｒｒより低い圧力での真空熱蒸着により、１Å／ｓで蒸着した。不透明デバイスのデバイス構造は以下のとおりであった：ＭｏＯ３（１００Å）／ＣｙＸ（ｘÅ）／Ｃ６０（４００Å）／ＢＣＰ（７５Å）／Ａｇ（８００Å）。透明デバイスのデバイス構造は、図２Ｃに示されるように、以下のとおりであった：ＭｏＯ３（１００Å）／ＣｙＸ（ｘÅ）／Ｃ６０（４００Å）／ＢＣＰ（７５Å）／Ａｇ（２０Å）／ＭｏＯ３（１０００Å）／ＩＴＯ（１０００Å）。膜厚及び光学定数は、偏光解析法を用いて測定した。電流密度（Ｊ）は、暗条件及びＡＭ１．５ソーラーシミュレーション（キセノンアークランプ）で、電圧（Ｖ）の関数として測定し、ここで、ＫＧ５フィルタを用いるＮＲＥＬ−較正Ｓｉリファレンスセルを用いて、強度を測定した。Ｊ−Ｖ特性は、３つの独立したデバイスセットにおいて組み立てられた少なくとも２４のデバイスにわたって平均された。外部量子効率（ＥＱＥ）測定は、Ｎｅｗｐｏｒｔ較正Ｓｉ検出器を用いて較正した。
【００７６】
光学特性：膜の正反射性透過率及びデバイススタックは、リファレンスサンプルを使用せずに、透過モードにおいてデュアルビームラムダ８００ＵＶ／ＶＩＳ分光計を用いて測定した。
【００７７】
光学モデリング：励起子拡散距離は、転送行列光学モデリングを用いてＥＱＥデータから適合させた。このモデリングはまた、不透明及び透明デバイスの両方についての光学的層厚構造を同定するために使用した。
【００７８】
〔結果及び議論〕
８００ｎｍを超えて１６００ｎｍまで応答する一連の有機塩の合成、特性決定及び光電池デバイス性能が理解された。重要なコアとなるＮＩＲ活性ヘプタメチン陽イオン（Ｃｙ＋）を代表的有機塩として使用し、様々な対イオン置換の影響を検討した（図２Ａ及び２Ｂ参照）。対イオン間の比較の精度を改良するために、各塩は、ＣｙＩの単一バッチから、単一ステップ溶液に基づく対イオン交換により製造した。これらの対イオンは、固体状態の光物理学的特性及びデバイス性能に対する、対イオンの大きさ、電気陰性度、及び分子構造の影響を説明するために選択した。
【００７９】
図３Ａは、１日光下での各対イオンについての最も代表的なデバイスのＪ−Ｖ特性を示し、図３Ｂは、暗条件におけるＪ−Ｖ特性を示す。対イオンが、Ｊ−Ｖ性能において劇的な役割を果たすことが明らかである。ＣｙＩ及びＣｙＢＦ４は、低いフィルファクタ（０.３〜０.４）を示し、一方で、ＣｙＰＦ６、ＣｙＳｂＦ６、ＣｙＴＲＩＳ、及びＣｙＴＰＦＢは、０.６４ほどの高いフィルファクタを示す。ＢＦ４−及びＩ−はまた、最小の最も移動性の対イオンである。表１は、各対イオンについてのＪ−Ｖ特性を示す。
【００８０】
【表１】
2018515917.tif 000002
各塩の正規化された減衰係数を図４Ａに示し、デバイスの外部量子効率（ＥＱＥ）を図４Ｂに示す。透明デバイスの透過スキャンを図５Ａに示し、図５Ｂは、透明性を実証するために、ミシガン州立大学スパルタンヘルメットロゴ上に置かれた透明デバイスを示す。ＣｙＴＦＭＰＢについてのデバイスデータを、図１５Ａ及び１５Ｂに示す。
【００８１】
各対イオンについての強度に依存するＪ−Ｖパラメータを図６Ａ〜６Ｄに示す。図６Ｂに示されるように、ＣｙＳｂＦ６は、ＣｙＰＦ６を超えて、〜０．０３Ｖという最小のＶｏｃ増大を示し、これはＣｙＩと同等のＶｏｃであった。しかしながら、Δ−ＴＲＩＳＰＨＡＴ及びＴＰＦＢ陰イオンで、より実質的なＶｏｃ増加が観察された（ＣｙＰＦ６のＶｏｃよりも、それぞれ０.２Ｖ及び０.３Ｖ大きい）。
【００８２】
暗曲線において観察されたもっとも興味深い特徴は、順方向バイアスである。より高いＶｏｃを示す対イオンは、理想因子において対応する増加を示す。ＣｙＴＰＦＢデバイスのＶｏｃにおける劇的な増加にもかかわらず、逆方向飽和暗電流において明確な減少はなく、Ｊｓ．Ｖｏｃの増大は、減少した漏れ電流により一般に理解されるが、この機構はこのケースにおいては有意ではないと考えられる。
【００８３】
励起子拡散距離を特徴づけるために、ＥＱＥを、各対イオンについての厚さの関数として測定した。結果を図７Ａ〜７Ｄに示す。ＣｙＴＰＦＢ及びＣｙＴＲＩＳは、励起子拡散距離、電荷収集距離又はこの両方における増大を確認する、厚さの増加を伴う有意に小さいＥＱＥロールオフを示す。この傾向はまた図８においても見られ、ここで、ピークＥＱＥは各陰イオンについての厚さの関数としてプロットされ、適合されたＬＤ増大の傾向に従う。実際には、電荷収集効率ηＣＣは、より大きな厚さで減少し得、これは、拡散距離が低く推定されやすいことを示唆する。
【００８４】
移動性のイオンシャンティング及び空間電荷領域の発達がこれらのデバイスにおいて有意であったか否かを調べるために、１Ｖ３０分間の条件下でデバイスをバイアスすることにより、ポーリング実験を行った。ＣｙＰＦ６又はＣｙＴＰＦＢデバイスにおいて、Ｖｏｃ及びＦＦは顕著には増加しなかった。
【００８５】
単一の結晶を研究する場合、ＴＰＦＢが、単一の結晶において、陽イオンを取り囲む高度に対称性の環境を示すことが明らかになっている。しかしながら、本デバイスに組み込まれる膜は、結晶性を示さず、完全にアモルファスである。
【００８６】
図４Ａは、偏光解析法により測定された各対イオンについての正規化された減衰係数を示す。ＣｙＴＰＦＢ及びＣｙＴＲＩＳは、ＣｙＩ、ＣｙＰＦ６及びＣｙＳｂＦ６の６２０〜９５０ｎｍと比較して、それぞれ、約６５０〜９３０ｎｍ及び６７０〜９３０ｎｍの吸収範囲を有し、他の対イオンに比べて僅かに狭い吸収幅を示す。この結果は、Ｃｙ陽イオン間の増加した分離（及び対応する減少した凝集及び相互作用）と、これらの塩の結晶性固体において見られるＣｙ陽イオンの減少した分極化との組み合わせによると考えられ得る。これらの結果は共に、吸収についての利用可能な状態の減少した分布をもたらす。ピークを狭めることが光学ギャップの〜０．０３ｅＶの僅かな減少に相当するが、これは、Ｖｏｃの０．３Ｖの増加を説明するには明らかに不十分である。
【００８７】
ピークを狭めることは、透明光電池への適用のための平均可視透過率及び演色評価数を増加させるという利点を有する。明所応答の長い波長カットオフは、〜６７５ｎｍであり、図４Ａに見られるように、ＣｙＴＰＦＢ及びＣｙＴＲＩＳは、他の陰イオン、Ｃｙ（１）〜（４）と比べ、明所応答曲線とのオーバーラップがかなり小さい。狭めることはまた、向上した性能について、多接合型透明光電池におけるＣｌＡｌＰｃ又は他のＮＩＲ供与体との競合的吸収を減少するという利点を有する。
【００８８】
この研究は、陰イオン合金化又はブレンドにより、有機塩に基づく光電池におけるエネルギーレベル配置及び開回路電圧の容易な調整を可能にする分子設計ストラテジーを提供する。ＣｙＰＦ６−ＣｙＴＰＦＢ混合物中のＣｙＴＰＦＢ含量の増加に伴い、Ｖｏｃの安定した線型的増加（図１５Ａ及び１５Ｂ参照）及びＪ０の有意な減少が観察され、これは、インタフェースギャップ調節及びＨＯＭＯレベルシフトについて予測された挙動に従う。ＣｙＳｂＦ６及びＣｙＴＲＩＳ、並びに他の陽イオン／陰イオン組み合わせとの混合についての同様の線型的挙動もまた観察される。すなわち、これは、電圧増大を担う重要な機構を同定し、このようなシステムにおけるエネルギーレベル配置の説明のサポートにおいて第一の明確な証拠である。この機構は、最高占有分子軌道（ＨＯＭＯ）位置を至適化して、インタフェース組み換え力学を用いて電荷移動効率により電荷生成のバランスをとるための強力で新しい調整パラメータを提供する。
【００８９】
〔結論〕
８００ｎｍを超えて１６００ｎｍまでの光電流を生成する有機光電池において、対イオン交換を介して０．４０Ｖから０．７２Ｖまでの開回路電圧の増大が証明された。この分子の光学励起子ギャップに関連して、これは、シアニン系光電池について、励起子限界付近の、報告されている最も高いＶＯＣである。このミッドギャップ不良状態及びイオンモビリティの排除の増加は、芳香族対イオンの立体障害による。更に、これらの新しい分子は、選択的な近赤外収集を介して透明光電池の優れた可能性を示す。この研究は、高圧近赤外吸収有機光電池及び高度に効率的な透明光電池をいかに達成するかを実証する。
【００９０】
〔実施例２〕
〔導入〕
ほとんどの有機光電池（ＯＰＶ）及び有機光検出器（ＯＰＤ）が、タンデム太陽電池、透明太陽電池及び赤外光光検出器について、９００ｎｍを超えるこれまで十分に利用されていないスペクトル領域の光応答を証明されていない。ここで、選択的な深い近赤外（ＮＩＲ）光応答を有するヘプタメチン塩は、λ＝１４００ｎｍ又は１６００ｎｍにおける外部量子効率（ＥＱＥ）カットオフが実証される。陰イオン交換は、吸収特性の最小変化を有するフロンティア軌道レベルを深めるために示され、これは、暗電流の減少、（励起子限界に近似する）開回路電圧の増加、及び、比検出能の増加をもたらす。励起子結合エネルギー及び電荷移動効率のバランスをとることは、極めて小さいバンドギャップＮＩＲ−吸収デバイスの性能の向上に重要であることが示される。これらの有機塩は、透明及び多接合型の太陽電池のための既存の供与体材料のカタログを拡張する、赤外太陽電池及び検出器のための安価な経路を表す。
【００９１】
ＮＩＲ、すなわち、λ＞８００ｎｍにおいて吸収する有機半導体は、広帯域且つ透明の太陽電池への適用について有望視されている。ＮＩＲ光起電力応答を有する有機化合物は、シアニン、カーボンナノチューブ及びポリマーを含むことが証明されている。しかしながら、これらの研究におけるＥＱＥは、ＳｎＮｃＣｌ２については１１００ｎｍまで、及び、カーボンナノチューブについては１４５０ｎｍまでしか拡張されていない。有機分子のＩＲ吸収を赤方偏移するための設計ストラテジーは、凝集、結晶構造及び分子間近接に作用するための共役の増加及びリガンド構造の修飾を含んでいる。しかしながら、一度分子が設計され、光電子デバイスに組み込まれると、その性能は、典型的には、不定のエネルギーレベル配置に直面し、理想値よりも低い開回路電圧、低いキャリヤモビリティ及び拡散距離、並びに、１０００ｎｍを超える限定された吸収をもたらす。陰イオン電気陰性度を変化させることにより調整され得る最高占有分子軌道（ＨＯＭＯ）レベルを有する新しい一連のヘプタメチン塩がここで提供される。これらの有機塩は、光電池及び光検出器セルにおいて使用され、その励起子限界近くの深ＮＩＲ波長及び開回路電圧において、光応答を示す。光学モデリング及び開回路電圧の調整を用いて、性能の限定因子及び性能増大のためのストラテジーが同定される。
【００９２】
対イオンであるテトラフルオロボレート（ＢＦ４−）及びテトラキス（ペンタフルオロフェニル）ボレート（ＴＰＦＢ−）と配位するヘプタメチン塩１（１−ブチル−２−（２−［３−［２−（１−ブチル−１Ｈ−ベンゾ［ｃｄ］インドール−２−イリデン）−エチリデン］−２−ジフェニルアミノ−シクロペンタ−１−エニル］−ビニル）−ベンゾ［ｃｄ］インドリウム、λｍａｘ＝９９６ｎｍ）及び２（１−ブチル−２−（２−［３−［２−（１−ブチル−１Ｈ−ベンゾ［ｃｄ］インドール−２−イリデン）−エチリデン］−２−フェニル−シクロペンタ−１−エニル］−ビニル）−ベンゾ［ｃｄ］インドリウム、λｍａｘ＝１０２４ｎｍ）を、図１６Ａに示す。図１６Ｂに示されるように、これらの分子は、陽イオン１及び２のそれぞれについて１４００ｎｍ及び１６００ｎｍを超える吸収範囲を有する。図１６Ｃは、陽イオン及び陰イオンの質量について、ｍ／ｚ合成検証のまとめを示す。
【００９３】
〔実験〕
１−ＴＰＦＢ及び２−ＴＰＦＢの合成：等モル量のカリウムテトラキス（ペンタフルオロフェニル）ボレート（Ｋ−ＴＰＦＢ）及び１−又は２−ＢＦ４のいずれかを、５：１ メタノール：ジクロロメタン（ＭｅＯＨ：ＤＣＭ）中に１０ｍｇ／ｍｌで溶解し、反応前に、室温、窒素下で１時間撹拌した。全ての薬品は、受け取った状態で使用し（Boulder Scientific Company、Few）、溶媒はＨＰＬＣグレートであった（Sigma Aldrich）。固体の製品は、真空濾過及びＭｅＯＨ洗浄を用いて回収し、最小量のＤＣＭ（〜１０ｍｇ／ｍｌ）に再溶解し、溶剤としてＤＣＭを用いてシリカプラグを通過させて不純物及び未反応の１−又は２−ＢＦ４を除いた。１−又は２−ＢＦ４と類似色の第１画分を回収し、過剰量のＤＣＭをロータリーエバポレータ中で５５℃、２０分間、大気圧下で除去した。
【００９４】
１−ＴＰＦＢ及び２−ＴＰＦＢの検証並びにイオン純度評価：陽イオン、陰イオン、及び製品の純度の検証を、Waters Acquity超高圧ＬＣシステムに連結されたWaters Xevo G2-XS QToF 質量分析計を用いて行った。陽イオンを、正イオンモードのエレクトロスプレーイオン化（ＥＳＩ）で分析し、陰イオンを、負イオンモードのＥＳＩで分析した。アセトニトリル中で溶液を調製し、５０：５０ 水：アセトニトリルの溶離剤を用いて、２分間で直接注入した。質量スペクトルは、約２０，０００の質量分解能（Ｍ／ΔＭ、全幅−半値）で、ｍ／ｚ５０〜１，５００を超えるダイナミックレンジ拡大を用いて得た。他のパラメータは、キャピラリー電圧２ｋＶ、脱溶媒和温度３５０℃、ソース温度１００℃、コーンガス（Ｎ２）０Ｌｈ−１及び脱溶媒和ガス（Ｎ２）４００Ｌｈ−１を含む。陽イオン１［Ｃ５１Ｈ４８Ｎ３］＋について計算されたｍ／ｚは７０２.３８４８であり、測定されたｍ／ｚは７０２.３６４１である。ＴＰＦＢ−陰イオン［Ｃ２４ＢＦ２０］−について計算されたｍ／ｚは６７８.９７７４であり、測定されたｍ／ｚは６７８.９７８８である。陽イオン２［Ｃ４５Ｈ４３Ｎ２］＋について計算されたｍ／ｚは６１１.３４２６であり、測定されたｍ／ｚは６１１.３４２１である。ＴＰＦＢ−陰イオン［Ｃ２４ＢＦ２０］−について計算されたｍ／ｚは６７８.９７７４であり、測定されたｍ／ｚは６７８.９７８９である。
【００９５】
イオン純度の評価のために、交換前駆体及び生成物の溶液を、アセトニトリル中、１０ｎＭ〜５００ｎＭの異なる濃度で調製し、上述の質量分析により分析した。前駆体Ｋ−ＴＰＦＢ、１−ＢＦ４及び２−ＢＦ４対濃度についての統合イオン検出強度の較正曲線を計算し、交換生成物である１−ＴＰＦＢ及び２−ＴＰＦＢにおけるＢＦ４−及びＴＰＦＢ−イオン濃度を測定した。イオン純度を測定したところ、１−ＴＰＦＢ及び２−ＴＰＦＢの両方について、＞９５％ＴＰＦＢであった。
【００９６】
太陽電池デバイスの組み立て及び試験。パターン化されたＩＴＯ基板（Xin Yan、１００ｎｍ、２０Ω／sq）を、石鹸、ＤＩ水、アセトン及び沸騰イソプロパノール中でそれぞれ３分間、順次に洗浄した。次いで、基板を酸素プラズマで３分間処理し、ＭｏＯ３（９９.９９９５%、Alfa Aesar）を、０.１ｎｍ／ｓ、３×１０−６ｔｏｒｒで熱蒸着した。ヘプタメチン塩が空中で凝集し、窒素環境下でジメチルホルムアミド中に溶解し、少なくとも３０分間、音波処理した。溶液を濾過せずに使用し、グローブボックス中、３０００ｒｐｍで３０秒間スピンコーティングした。Ｃ６０（９９.９%、MER Corp.）、バソクプロイン（ＢＣＰ、Luminescience Technology、Inc.）及び銀の連続する層を、それぞれ、０.１、０.０５及び０.２ｎｍ／ｓで熱蒸着した。層厚は、Ｓｉ基板上で、角度可変型分光エリプソメータ（J. A. Woollam）を用いて測定した。デバイス領域（平均値：５.７ｍｍ２）を、陽極と陰極との間の重なりの領域として定義し、光学顕微鏡を用いて測定した。電流密度（Ｊ）は、ＫＧ５フィルタを用いるＮＲＥＬ−較正Ｓｉリファレンスセルを用いて、ＡＭ１.５Ｇ（１００ｍＷ／ｍｍ２）強度について較正されたキセノンアークランプ照明下で、Labview−制御ソースメータを用いて、電圧の関数として測定した。外部量子効率（ＥＱＥ）の測定は、Ｎｅｗｐｏｒｔ較正Ｓｉ検出器を用いて較正した。外部量子効率（ＥＱＥ）の測定は、２００Ｈｚで刻まれたタングステンハロゲンランプ、ピコアンメータ及びロックイン増幅器からの単色光を用いることにより行った。ＩＲ−ファイバの末端における光強度は、３５０〜８００ｎｍ用Newport較正Ｓｉダイオード及び８００〜１６００ｎｍ用Newport較正Ｇｅダイオードを用いて測定した。比検出能Ｄ＊（ｃｍ Ｈｚ１／２ Ｗ−１）は、短絡回路（Ｖ＝０）での測定に基づいて算出した。Ｄ＊は以下の式から得た：
【００９７】
【数１】
2018515917.tif 000003
式中、ＲはＡ／Ｗにおける応答であり、Ａはデバイス領域（ｃｍ２）であり、ＳＮ−１はＡ Ｈｚ−１／２における電流スペクトルノイズ密度である。室温及び０Ｖで、ノイズは熱（Johnson−Nyquist）ノイズＳＴ（Ａ Ｈｚ−１／２）により支配され、これは、下記式として見積もられる：
【００９８】
【数２】
2018515917.tif 000004
式中、ｋＢは、ボルツマン定数（Ｊ Ｋ−１）であり、Ｔは温度（Ｋ）であり、ＲＤは暗所ゼロバイアスでの太陽電池の微分抵抗である。
【００９９】
紫外光電子分光データは、ＭｏＯ３／ＩＴＯ上の〜１０ｎｍ厚さの塩の膜上で、２１.２ｅＶ（Ｈｅ Ｉ 放射）でのＨｅランプ放射を用いて記録した。試料は、空気に暴露することなく装填した。ＬＵＭＯ輸送レベルは、光学バンドギャップ（１−ＢＦ４及び１−ＴＰＦＢについては０.８５ｅＶ、並びに２−ＢＦ４及び２−ＴＰＦＢについては０.８０ｅＶ）及び算出された励起子結合エネルギー（１−ＢＦ４及び１−ＴＰＦＢについては０.５５ｅＶ、並びに２−ＢＦ４及び２−ＴＰＦＢについては０.４０ｅＶ）をＨＯＭＯレベルに加えることにより推定した。
【０１００】
〔結果及び議論〕
図１７Ａに示されるように、インジウムスズ酸化物（ＩＴＯ）／１０ｎｍ ＭｏＯ３／t ｎｍ 塩／４０ｎｍ Ｃ６０／７.５ｎｍバソクプロイン（ＢＣＰ）／８０ｎｍＡｇの構造を有する太陽電池デバイスを、厚さの関数として４種の塩を用いて製造した。各有機塩の供与体層は、窒素下でＮ，Ｎ−ジメチルホルムアミド（ＤＭＦ）からスピンコーティングされ、他の層は、真空中で熱蒸着された。各塩の厚さは、溶液濃度を変化させることにより制御した。比較目的のために、類似の塩の厚さ（１２±１ｎｍ）を有するデバイスについてのＪ−Ｖ及びＥＱＥを、図１７Ｂ及び１７Ｃにプロットし、平均性能の測定基準を表２に示す。ＢＦ４からＴＰＦＢへの交換は、陽イオン１についてＶＯＣを０.１３から０.３３Ｖまで、及び、陽イオン２について０.１７から０.２５Ｖまで、ほぼ２倍にする。この電圧の増大は、図１８Ａの陽イオン２において示されるように、フロンティアエネルギーレベルの移動及び増加したインタフェースギャップに起因する。しかしながら、この交換は、供与体−受容体の最低空分子軌道レベルオフセット（ΔＬＵＭＯ）における実質的な減少に起因して、ＮＩＲ  ＥＱＥピークを５０％以上減少させる。ＥＱＥ上のインタフェースギャップにおける緩やかなシフトの影響を理解するために、１−又は２−ＴＰＦＢの異なるモル比での１又は２−ＢＦ４の合金化されたブレンドを調製した。ＴＰＦＢモル分率の関数としてのＶＯＣ及びＥＱＥの傾向を、図１９Ａにおいてプロットした。
【０１０１】
【表２】
2018515917.tif 000005
純粋な塩の厚さの傾向を図１９Ｂにプロットする。ここで、厚さの増加及びＥＱＥの単調な増加に伴い、ＶＯＣはフラットのままであるか（１−ＢＦ４及び２−ＢＦ４）、又は、減少する（１−ＴＰＦＢ及び２−ＴＰＦＢ）。一般に、ＶＯＣは、５〜１５ｎｍの範囲で、供与体の塩の厚さから独立している。いくつかの場合において、パラレルシャンティング経路としての厚さを有するＯＰＶ増加の開回路電圧は、より完全な膜の形成によって除かれる。しかしながら、１−及び２−ＴＰＦＢの場合、ＶＯＣは、４〜１５ｎｍの厚さの範囲を超えて、２０％の緩やかな減少を示す。厚さの増加を伴うＶＯＣの減少は、（１）障害が誘導するギャップテイル状態の存在に起因する組み換えの増加、（２）電界プロファイルの広がりに起因する組み換えの増加、及び、（３）（図１８Ｂに示されるような）バンドの撓みに起因するインタフェースギャップにおけるシフトの結果である。機構（１）及び（２）は、電圧降下が生じる範囲を超えて小さい厚さ範囲（１ｎｍ）に起因する可能性が低く、すなわち、ＶＯＣの減少は、厚さの関数として、１−及び２−ＴＰＦＢデバイスにおける不完全なバンドの撓みに起因する可能性が高い。対照的に、１−及び２−ＢＦ４を有するデバイスは、厚さに依存する光起電力を有さず、したがって、より大きいキャリヤ密度又はより小さい誘電率から生じる、より小さい空乏幅を有する可能性が高い。
【０１０２】
１０００ｎｍを超える量子効率は、多くの量子ドットシステムについて、＜１５％までの大きさに限定されている。電流ＮＩＲ  ＥＱＥにおける限定因子を同定するために、成分効率を試験した。ＥＱＥは、内部効率：ηＡ（吸収）、ηＥＤ（励起子拡散）、ηＣＴ（電荷移動）、ηＣＤ（電荷解離）及びηＣＣ（電荷収集）の結果として表すことができる。励起子拡散及び光学干渉モデリングを通して、ＥＱＥ曲線は、１００％の電荷移動、電荷解離、及び電荷収集効率と仮定して計算された効率的な励起子拡散距離に良好に適合した。この分析から、これらの４種の塩全てにおいて、効率的な拡散距離は、緩やかなＥＱＥに起因して、約０.５ｎｍ〜約１ｎｍであることが分かった。しかしながら、吸収プロファイルが、僅か２５ｎｍの厚さの２−ＴＰＦＢ膜について、ピーク波長において既に７０％に達していることが分かった。これは、これらのデバイスが吸収により限定されないことを示唆する。抽出された拡散距離で、光学干渉モデルは、解離インタフェースに拡散するための励起子の不能に起因して、増加した厚さを有する試験された塩の全てについて、ＥＱＥが減少することを予測する。この減少するＥＱＥの予測された傾向は、実際には、他のより大きいギャップシアニン塩デバイスにおいて、実験的に見られる。しかしながら、この挙動は、ここでの実験の傾向と対照的であり、これは、供与体層の２５ｎｍを超える厚さについて、ＥＱＥの単調な増加を示す。これは、実際には、固有の拡散距離が０．５〜１ｎｍより長く、これらの塩のＥＱＥは、代わりに、電荷移動、電荷解離、又は電荷収集効率により限定され、これらのうちの少なくとも１つは、１００％としてモデル化されるべきではない。
【０１０３】
これらの成分効率（電荷移動、解離及び収集）の全てを直接区別する明確な方法はないが、他の測定からの電荷収集についての洞察を推察することができる。例えば、実験のＣ６０ＥＱＥピーク（λ＝４３０ｎｍ）は、増加する塩の厚さに伴って減少せず、より大きいバンドギャップを有する他の塩に基づくＯＰＶと、大きさにおいて類似するため、これは、Ｃ６０（これは、未だに、供与体塩を通して輸送される必要がある）上に由来する励起子からの正孔収集が限定因子ではないことを示唆する。すなわち、デバイスは、供与体及び受容体の最低空分子軌道と励起子結合エネルギーとの間のバランスの結果として、電荷移動又は解離効率により限定される可能性が高い。
【０１０４】
励起子結合エネルギーを評価するため、陰イオン混合実験を行い、ＥＱＥにおける鋭敏なカットオフの出現（図１９Ａ）を探した。実際に、インタフェースギャップ組み換えの単調な調節から始まるＶＯＣにおける線形変化がある一方、１０％ＴＰＦＢのモル分率において鋭敏なＥＱＥカットオフが存在し、これは、励起子結合エネルギーを効果的に超える濃度において利用可能な十分なエネルギー（ΔＬＵＭＯ）が存在することを示唆する。この濃度を超える残りの量子効率は、フィールド−及び温度−駆動型解離の組み合わせから生じる可能性が高い。励起子解離について利用可能なエネルギーは、光学的バンドギャップからのインタフェースギャップ（ＶＯＣから計算される）を取り去ることにより推定され、１については約０.５５ｅＶ及び２については約０.４０ｅＶの励起子結合エネルギーをもたらし、これは、有機分子において他に報告された値（０．２〜１．４ｅＶ）に近い。これらの励起子結合エネルギーは、光学バンドギャップのおよそ５０％（約０.８ｅＶ）を作り出し、インタフェースギャップ(及びしたがってＶＯＣ)を適度な値に限定し、ここで、より高いＶＯＣを達成する能力にもかかわらず、効率的な励起子解離が未だ生じ得る。前進するいくつかのストラテジーが、励起子結合エネルギーを減少させるために研究され得る。例えば、中央メチン置換により励起子半径を増加させるために、電子／正孔軌道の非局在化を増強するように、分子修飾を設計することができる。もう一つの設計ストラテジーは、誘電率を増加させるさらに密な充填を可能にするより小さな可溶化基又は陰イオンのカップリングに関する。すなわち、これは、非常に小さいバンドギャップの有機光活性デバイスの未来の至適化について、興味深い設計チャレンジを提供する。
【０１０５】
光電池用途におけるこれの材料セットの究極の可能性を理解するために、励起子拡散距離１００ｎｍを有する１００ｎｍの厚さの２−ＴＰＦＢ層、２０ｎｍの厚さのＣ６０層、並びに、１００％に達する電荷移動及び電荷収集効率を有するデバイスのＥＱＥをモデル化した。このようなデバイスは、２５ｍＡ／ｃｍ２のオーダーのＪＳＣで約７０〜８０％のＥＱＥを有し、バルクヘテロ接合構造及び至適化されたエネルギーレベル調整を用いて認識することができる。インタフェースエネルギー特性又は溶媒処理条件の修正により、ＦＦ値は、約０.３から約０.６５に増加し得る（多くの有機システムについて達成可能）。僅かに改良されたＶＯＣ０．５５Ｖとの組み合わせは、ほぼショックレー−クワイサーの励起子限界であり、理想のデバイスは、高い透明度で１０％効率であり、相補吸収を有する多接合型セルに良好に適合される。
【０１０６】
これらの塩に基づくデバイスはまた、近赤外光検出器について実行可能であることが示される。光検出器デバイスは、上述のとおり、同じ光電池構造で組み立てられた。各塩についての比検出能（Ｄ＊）曲線が、図２０にプロットされる。ここで、Ｄ＊は、ＥＱＥに比例し、ゼロバイアスでの微分抵抗に反比例する。計算されたＤ＊は、他の有機システムにおける限定された報告のものと同等であり、１−及び２−塩のそれぞれについて、λ＝１１４０ｎｍで６.５×１０１０ジョーンズ、及び、λ＝１３９０ｎｍで１.７×１０１０ジョーンズの値に達する。これらの観察は、例えば、ポルフィリンテープ（λ＝１３５０ｎｍで２.３×１０１０ジョーンズ）及び無機カーボンナノチューブ（λ＝１３５０ｎｍで８.８×１０１１ジョーンズ）のような有機システムにおいて、非常に限定された報告を良好に比較する。１−ＢＦ４から１−ＴＰＦＢへの陰イオンの交換は、ＴＰＦＢ陰イオンを有するデバイスについてのより低いノイズ電流に大きく起因する、３.７×１０９から５.３×１０１０ジョーンズまでの大きさのオーダーでの検出能を増加させる。他の有機システムと比較して、ヘプタメチン塩は、対イオン又はリガンド交換により容易に調整できる特性を有し、加えて、合成及び組み立てが容易である。さらに、これらは、広く且つ波長特異的な光応答を示し、これは、近赤外及び可視的に透明な光検出器への適用の範囲について有望である。
【０１０７】
まとめると、１６００ｎｍまで伸びる赤外光光応答について著しく低いバンドギャップ（０．８ｅＶ）を有する単一の有機塩が実証された。これらの塩は、光電池及び光検出器の両方において実証され、標準フラーレン受容体で５％に達するピークＮＩＲ  ＥＱＥを得る。これらのヘプタメチン塩における対イオン交換の実施は、ＶＯＣ、暗所飽和電流、及びＤ＊と共に、緩やかな励起子結合エネルギー（約０．４〜約０．５５ｅｖ）に起因する励起子解離及び量子効率における最終的なトレードオフと共に、インタフェースギャップを増加させることが示される。それでもなお、陰イオン交換及び合金化は、インタフェースギャップの容易な調整を可能にし、これらの非常に小さいバンドギャップ塩の結合エネルギーへの興味深い洞察を提供する。これらのヘプタメチン塩は、ＮＩＲ光応答デバイスの範囲を拡張する新しい手法を表し、低コストの赤外光検出器及び高効率の多接合型セルの開発への新たな経路を可能にする。
【０１０８】
前述した実施形態の記述は、例示及び説明のために提供されたものである。これは、本開示を網羅又は限定することを意図しているものではない。特定の実施形態の個々の要素又は特徴は、通例この特定の実施形態に限定されるものではなく、適用できる場合は、たとえ特別な指定や記述がなかったとしても、選択された実施形態において取り替えて使用することができる。これによって多数の変更が生じ得る。そのような変更は本開示から逸脱したとみなされるべきではなく、全てのそのような変更は本開示の範囲に含まれることが意図されている。
【図面の簡単な説明】
【０１０９】
【図１Ａ】本技術の第１のデバイスの概略図である。
【図１Ｂ】本技術の第２デバイスの概略図である。
【図２Ａ】ポリメチン陽イオン（Ｃｙ＋）の分子構造を示す図である。
【図２Ｂ】本技術の対イオンの分子構造を示す図である。
【図２Ｃ】透明又は不透明の太陽電池の典型的な構造を説明する図である。
【図３Ａ】１日光下で図１Ｂにおいて示される各対イオンについて、代表的デバイスのＪ−Ｖ曲線を示す図である。
【図３Ｂ】暗条件下で図１Ｂにおいて示される各対イオンについて、代表的デバイスのＪ−Ｖ曲線を示す図である。
【図４Ａ】種々のＣｙ＋塩の正規化された減衰係数を示すグラフである。
【図４Ｂ】図４Ａにおいて示される各Ｃｙ＋塩について、部分的に至適化されたデバイス構造の外部量子効率を示すグラフである。
【図５Ａ】図２Ａ及び２ＢのＣｙ（４）及びＣｙ（５）について、完全透明デバイスの透過スキャンを示す図である。
【図５Ｂ】ミシガン州立大学スパルタンヘルメットロゴ上に置かれた本技術の透明太陽電池デバイスの写真である。
【図６Ａ】図６Ｄにおいて示される各Ｃｙ＋塩についての応答性対強度のグラフである。
【図６Ｂ】図６Ｄにおいて示される各Ｃｙ＋塩についての開回路電圧（ＶＯＣ）対強度のグラフである。
【図６Ｃ】図６Ｄにおいて示される各Ｃｙ＋塩についての電力変換効率（ＰＣＥ）対強度のグラフである。
【図６Ｄ】各Ｃｙ＋塩についてのフィルファクタ（ＦＦ）対強度のグラフである。
【図７Ａ】ＣｙＴＲＩＳについての外部量子効率（ＥＱＥ）の厚さ依存性を示すグラフである。
【図７Ｂ】ＣｙＴＰＦＢについてのＥＱＥの厚さ依存性を示すグラフである。
【図７Ｃ】ＣｙＰＦ６についてのＥＱＥの厚さ依存性を示すグラフである。
【図７Ｄ】ＣｙＩについてのＥＱＥの厚さ依存性を示すグラフである。
【図８】様々な対イオンを有するＣｙ＋について、ＮＩＲにおけるピークＥＱＥの厚さ依存性を示すグラフである。
【図９Ａ】近赤外（ＮＩＲ）においてより深い光学活性を有する４つの有機塩膜について、正規化された透過スペクトルを示すグラフである。
【図９Ｂ】図９Ａからのデバイスにおいて、より深いＮＩＲ活性有機塩のそれぞれについてのＥＱＥスペクトルのグラフである。
【図１０】ＮＩＲ有機塩と高圧を達成するのに適した対イオンペアリングとして同定されている更なる典型的陰イオンの分子構造を示す図である。
【図１１】デバイス及び透明セルに好適であると同定されているＮＩＲ有機陽イオンを選択的に収集する典型的な範囲を示す図である。
【図１２Ａ】多接合型取り込みについての相補的吸収を有する３つのセルについての吸収スペクトルを示す図である。
【図１２Ｂ】向上した性能及び効率について、各サブセルにおいて相補的ＮＩＲ吸収を有する多接合型の不透明又は透明セルの概略図である。
【図１３】ＶＯＣ対励起子バンドギャップを示すグラフである。
【図１４Ａ】ＴＰＦＢ及びＴＦＭＰＢを有するデバイスについて、Ｊ−Ｖデータを示すグラフである。
【図１４Ｂ】ＣｙＴＰＦＢ及びＣｙＴＦＭＰＢを有するデバイスについて、ＥＱＥデータを示すグラフである。
【図１５Ａ】ＣｙＰＦ６との混合物におけるモル百分率ＣｙＴＰＦＢの関数としてＶＯＣを示すグラフである。
【図１５Ｂ】ＣｙＴＰＦＢとＣ６０との間の向上したエネルギーレベル配置、及び、ＣｙＰＦ６とＣｙＴＰＦＢとの混合物を介するインタフェースギャップの同調性の配置図である。
【図１６Ａ】ヘプタメチン塩の陽イオン（１（１−ブチル−２−（２−［３−［２−（１−ブチル−１Ｈ−ベンゾ［ｃｄ］インドール−２−イリデン）−エチリデン］−２−ジフェニルアミノ−シクロペンタ−１−エニル］−ビニル）−ベンゾ［ｃｄ］インドリウム）及び２（１−ブチル−２−（２−［３−［２−（１−ブチル−１Ｈ−ベンゾ［ｃｄ］インドール−２−イリデン）−エチリデン］−２−フェニル−シクロペンタ−１−エニル］−ビニル）−ベンゾ［ｃｄ］インドリウム）並びに陰イオン（ＢＦ４−及びテトラフェニルフルオロボレート、ＴＰＦＢ−）の構造を示す図である。
【図１６Ｂ】図１４Ａの構造により示される塩の正規化された薄膜吸収（１−透過）を示すグラフである。
【図１６Ｃ】図１６Ａの陽イオン及び陰イオンについての高分解能質量分析ｍ／ｚスペクトルを示す図である。
【図１７Ａ】光電池及び光検出器の構造に使用されるデバイス構成を示す図である。
【図１７Ｂ】電流密度−電圧（Ｊ−Ｖ）のグラフである。
【図１７Ｃ】厚さ１２ｎｍの塩を有するデバイスについての外部量子効率（ＥＱＥ）曲線を示す図である。
【図１８Ａ】小さい陰イオンＢＦ４−から嵩高い弱配位性陰イオンＴＰＦＢ−への対イオン交換後の、最低空分子軌道（ＬＵＭＯ）レベルの深化、及び、インタフェースギャップ（ＩＧ）の増加を説明するエネルギー図である。
【図１８Ｂ】供与体の厚さ（ｔＤ）の関数としてのＤ−Ａバンド構造を示す図である。
【図１９Ａ】１−ＢＦ４と１−ＴＰＦＢとの混合物（黒色）及び２−ＢＦ４と２−ＴＰＦＢとの混合物（青色）について、ｔＤ＝６ｎｍにおけるモル分率ＴＰＦＢの関数としてのＶＯＣ（左軸）及びＥＱＥ（右軸）を示すグラフである。
【図１９Ｂ】ＥＱＥの波長を示すグラフである。
【図２０】各塩供与体について比検出能Ｄ＊スペクトルを示す図である。
【図１Ａ】
2018515917.tif 000006
【図１Ｂ】
2018515917.tif 000007
【図２Ａ】
2018515917.tif 000008
【図２Ｂ】
2018515917.tif 000009
【図２Ｃ】
2018515917.tif 000010
【図３Ａ】
2018515917.tif 000011
【図３Ｂ】
2018515917.tif 000012
【図４Ａ】
2018515917.tif 000013
【図４Ｂ】
2018515917.tif 000014
【図５Ａ】
2018515917.tif 000015
【図５Ｂ】
2018515917.tif 000016
【図６Ａ】
2018515917.tif 000017
【図６Ｂ】
2018515917.tif 000018
【図６Ｃ】
2018515917.tif 000019
【図６Ｄ】
2018515917.tif 000020
【図７Ａ】
2018515917.tif 000021
【図７Ｂ】
2018515917.tif 000022
【図７Ｃ】
2018515917.tif 000023
【図７Ｄ】
2018515917.tif 000024
【図８】
2018515917.tif 000025
【図９Ａ】
2018515917.tif 000026
【図９Ｂ】
2018515917.tif 000027
【図１０】
2018515917.tif 000028
【図１１】
2018515917.tif 000029
【図１２Ａ】
2018515917.tif 000030
【図１２Ｂ】
2018515917.tif 000031
【図１３】
2018515917.tif 000032
【図１４Ａ】
2018515917.tif 000033
【図１４Ｂ】
2018515917.tif 000034
【図１５Ａ】
2018515917.tif 000035
【図１５Ｂ】
2018515917.tif 000036
【図１６Ａ】
2018515917.tif 000037
【図１６Ｂ】
2018515917.tif 000038
【図１６Ｃ】
2018515917.tif 000039
【図１７Ａ】
2018515917.tif 000040
【図１７Ｂ】
2018515917.tif 000041
【図１７Ｃ】
2018515917.tif 000042
【図１８Ａ】
2018515917.tif 000043
【図１８Ｂ】
2018515917.tif 000044
【図１９Ａ】
2018515917.tif 000045
【図１９Ｂ】
2018515917.tif 000046
【図２０】
2018515917.tif 000047
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
基板；
前記基板の少なくとも１つの表面上に配置されるか又は前記基板内に配置される第１電極；
ハロゲン化物、アリールボレート、カルボラン、フルオロアンチモネート、フルオロホスフェート、フルオロボレート、これらの誘導体、及びこれらの組み合わせからなる群より選択される対イオンを含む有機塩を含むアクティブ層；及び
第２電極；
を含む光活性デバイスであって、
前記アクティブ層は、前記第１電極と前記第２電極との間に位置する、光活性デバイス。
【請求項２】
前記有機塩が、１−ブチル−２−（２−［３−［２−（１−ブチル−１Ｈ−ベンゾ［ｃｄ］インドール−２−イリデン）−エチリデン］−２−フェニル−シクロペンタ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−クロロ−シクロヘキサ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−フェニル−シクロヘキサ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−ジフェニルアミノ−シクロペンタ−１−エニル］−ビニル）−ベンゾ［ｃｄ］インドリウム、１−ブチル−２−［７−（１−ブチル−１Ｈ−ベンゾ［ｃｄ］インドール−２−イリデン）−ヘプタ−１，３，５−トリエニル］−ベンゾ［ｃｄ］インドリウム、２−［２−［２−クロロ−３−［２−（１，３−ジヒドロ−３，３−ジメチル−１−エチル−２Ｈ−ベンゾ［ｅ］インドール−２−イリデン）エチリデン］−１−シクロヘキセン−１−イル］−エテニル］−３，３−ジメチル−１−エチル−１Ｈ−ベンゾ［ｅ］インドリウム（Ｃｙ＋）、Ｎ，Ｎ，Ｎ’，Ｎ’−テトラキス−（ｐ−ジ−ｎ−ブチルアミノフェニル）−ｐ−ベンゾキノン−ビス−インモニウム、４−［２−［２−クロロ−３−［（２，６−ジフェニル−４Ｈ−チオピラン−４−イリデン）エチリデン］−１−シクロヘキセン−１−イル］エテニル］−２，６−ジフェニルチオピリリウム、１−ブチル−２−［２−［３−［（１−ブチル−６−クロロベンゾ［ｃｄ］インドール−２（１Ｈ）−イリデン）エチリデン］−２−クロロ−５−メチル−１−シクロヘキセン−１−イル］エテニル］−６−クロロベンゾ［ｃｄ］インドリウム、１−ブチル−２−［２−［３−［（１−ブチル−６−クロロベンゾ［ｃｄ］インドール−２（１Ｈ）−イリデン）エチリデン］−２−クロロ−１−シクロヘキセン−１−イル］エテニル］−６−クロロベンゾ［ｃｄ］インドリウム、ジメチル{４−［１，７，７−トリス（４−ジメチルアミノフェニル）−２，４，６−ヘプタトリエニリデン］−２，５−シクロヘキサジエン−１−イリデン}アンモニウム、５，５’−ジクロロ−１１−ジフェニルアミノ−３，３’−ジエチル−１０，１２−エチレンチアトリカルボシアニン、２−［２−［２−クロロ−３−［２−（１，３−ジヒドロ−１，１，３−トリメチル−２Ｈ−ベンゾ［ｅ］−インドール−２−イリデン）−エチリデン］−１−シクロヘキセン−１−イル］−エテニル］−１，１，３−トリメチル−１Ｈ−ベンゾ［ｅ］インドリウム、２−［２−［２−クロロ−３−［２−（１，３−ジヒドロ−１，３，３−トリメチル−２Ｈ−インドール−２−イリデン）−エチリデン］−１−シクロペンテン−１−イル］−エテニル］−１，３，３−トリメチル−３Ｈ−インドリウム、２−［２−［３−［（１，３−ジヒドロ−３，３−ジメチル−１−プロピル−２Ｈ−インドール−２−イリデン）エチリデン］−２���（フェニルチオ）−１−シクロヘキセン−１−イル］エテニル］−３，３−ジメチル−１−プロピルインドリウム、１，１’，３，３，３’，３’−４，４’，５，５’−ジ−ベンゾ−２，２’−インドトリカルボシアニン パークロレート、２−［２−［２−クロロ−３−［２−（１，３−ジヒドロ−１，３，３−トリメチル−２Ｈ−インドール−２−イリデン）−エチリデン］−１−シクロヘキセン−１−イル］−エテニル］−１，３，３−トリメチル−３Ｈ−インドリウム、３，３’−ジエチルチアトリカルボシアニン、２−［［２−［２−［４−（ジメチルアミノ）フェニル］エテニル］−６−メチル−４Ｈ−ピラン−４−イリデン］メチル］−３−エチル、２−［７−（１，３−ジヒドロ−１，３，３−トリメチル−２Ｈ−インドール−２−イリデン）−１，３，５−ヘプタトリエニル］−１，３，３−トリメチル−３Ｈ−インドリウム、これらの誘導体、及びこれらの組み合わせからなる群より選択されるイオンを含む、請求項１に記載の光活性デバイス。
【請求項３】
前記アリールボレートが、テトラフェニルボレート、テトラ（ｐ−トリル）ボレート、テトラキス（４−ビフェニリル）ボレート、テトラキス（１−イミダゾリル）ボレート、テトラキス（２−チエニル）ボレート、テトラキス（４−クロロフェニル）ボレート、テトラキス（４−フルオロフェニル）ボレート、テトラキス（４−ｔｅｒｔ−ブチルフェニル）ボレート、テトラキス（ペンタフルオロフェニル）ボレート（ＴＰＦＢ）、テトラキス［３，５−ビス（トリフルオロメチル）フェニル］ボレート（ＴＦＭＰＢ）、［４−［ビス（２，４，６−トリメチルフェニル）ホスフィノ］−２，３，５，６−テトラフルオロフェニル］ヒドロビス（２，３，４，５，６−ペンタフルオロフェニル）ボレート、［４−ジ−ｔｅｒｔ−ブチルホスフィノ−２，３，５，６−テトラフルオロフェニル］ヒドロビス（２，３，４，５，６−ペンタフルオロフェニル）ボレート、これらの誘導体又はこれらの組み合わせである、請求項１に記載の光活性デバイス。
【請求項４】
前記カルボランが、（Λ，Ｒ）−（１，１’−ビナフタレン−２，２’ジオラート）（ビス（テトラクロロ−１，２−ベンゼンジオラート）ホスフェート（Ｖ））（ＢＩＮＰＨＡＴ）、［Ａ−トリス（テトラクロロ−１，２−ベンゼンジオラート）ホスフェート（Ｖ）］（ＴＲＩＳＰＨＡＴ）、これらの誘導体又はこれらの組み合わせである、請求項１に記載の光活性デバイス。
【請求項５】
前記アクティブ層が相補的な電子供与体若しくは電子受容体をさらに含むか、又は、前記光活性デバイスが電子供与体若しくは電子受容体を含む相補的な層をさらに含む、請求項１に記載の光活性デバイス。
【請求項６】
前記デバイスが、励起子限界の３０％以内の開回路電圧を有する光電池である、請求項１に記載の光活性デバイス。
【請求項７】
前記光活性デバイスが可視的に透明である、請求項１に記載の光活性デバイス。
【請求項８】
ハロゲン化物、アリールボレート、カルボラン、フルオロアンチモネート、フルオロホスフェート、フルオロボレート、これらの誘導体、及びこれらの組み合わせからなる群より選択される複数の対イオンを含む、請求項１に記載の光活性デバイス。
【請求項９】
ポリメチンイオン又はシアニンイオンを有する有機塩と、ハロゲン化物、アリールボレート、カルボラン、フルオロアンチモネート、フルオロホスフェート、フルオロボレート、これらの誘導体及びこれらの組み合わせからなる群より選択される対イオンとを含むアクティブ層を含む、光活性デバイス。
【請求項１０】
第１電極；及び
第２電極；
をさらに含み、前記アクティブ層が、前記第１電極と前記第２電極との間に位置する、請求項９に記載の光活性デバイス。
【請求項１１】
前記イオンが、２−［２−［２−クロロ−３−［２−（１，３−ジヒドロ−３，３−ジメチル−１−エチル−２Ｈ−ベンゾ［ｅ］インドール−２−イリデン）エチリデン］−１−シクロヘキセン−１−イル］−エテニル］−３，３−ジメチル−１−エチル−１Ｈ−ベンゾ［ｅ］インドリウム、１−ブチル−２−（２−［３−［２−（１−ブチル−１Ｈ−ベンゾ［ｃｄ］インドール−２−イリデン）−エチリデン］−２−ジフェニルアミノ−シクロペンタ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−フェニル−シクロペンタ−１−エニル］−ビニル）−ベンゾ［ｃｄ］インドリウム、又はこれらの組み合わせであり、前記陰イオンが、ヨウ化物（Ｉ−）、テトラフルオロボレート（ＢＦ４−）、ヘキサフルオロホスフェート（ＰＦ６−）、ヘキサフルオロアンチモネート（ＳｂＦ６−）、［Ａ−トリス（テトラクロロ−１，２−ベンゼンジオラート）ホスフェート（Ｖ）］（ＴＲＩＳＰＨＡＴ）、テトラキス（４−ｔｅｒｔ−ブチルフェニル）ボレート、テトラキス（ペンタフルオロフェニル）ボレート（ＴＰＦＢ）、テトラキス［３，５−ビス（トリフルオロメチル）フェニル］ボレート（ＴＦＭＰＢ）、（Λ，Ｒ）−（１，１’−ビナフタレン−２，２’ジオラート）（ビス（テトラクロロ−１，２−ベンゼンジオラート）ホスフェート（Ｖ））（ＢＩＮＰＨＡＴ）、及びこれらの組み合わせからなる群より選択される、請求項９に記載の光活性デバイス。
【請求項１２】
前記光活性デバイスが、光電池又は光検出器である、請求項９に記載の光活性デバイス。
【請求項１３】
２−［２−［２−クロロ−３−［２−（１，３−ジヒドロ−３，３−ジメチル−１−エチル−２Ｈ−ベンゾ［ｅ］インドール−２−イリデン）エチリデン］−１−シクロヘキセン−１−イル］−エテニル］−３，３−ジメチル−１−エチル−１Ｈ−ベンゾ［ｅ］インドリウム、１−ブチル−２−（２−［３−［２−（１−ブチル−１Ｈ−ベンゾ［ｃｄ］インドール−２−イリデン）−エチリデン］−２−ジフェニルアミノ−シクロペンタ−１−エニル］−ビニル）−ベンゾ［ｃｄ］インドリウム、１−ブチル−２−（２−［３−［２−（１−ブチル−１Ｈ−ベンゾ［ｃｄ］インドール−２−イリデン）−エチリデン］−２−フェニル−シクロペンタ−１−エニル］−ビニル）−ベンゾ［ｃｄ］インドリウム、又はこれらの組み合わせから選択されるイオンと、ヨウ化物（Ｉ−）、テトラフルオロボレート（ＢＦ４−）、ヘキサフルオロホスフェート（ＰＦ６−）、ヘキサフルオロアンチモネート（ＳｂＦ６−）、［Ａ−トリス（テトラクロロ−１，２−ベンゼンジオラート）ホスフェート（Ｖ）］（ＴＲＩＳＰＨＡＴ）、テトラキス（４−ｔｅｒｔ−ブチルフェニル）ボレート、テトラキス（ペンタフルオロフェニル）ボレート（ＴＰＦＢ）、テトラキス［３，５−ビス（トリフルオロメチル）フェニル］ボレート（ＴＦＭＰＢ）、（Λ，Ｒ）−（１，１’−ビナフタレン−２，２’ジオラート）（ビス（テトラクロロ−１，２−ベンゼンジオラート）ホスフェート（Ｖ））（ＢＩＮＰＨＡＴ）、及びこれらの組み合わせから選択されるイオンと、を含むアクティブ層を含む光活性デバイス。
【請求項１４】
少なくとも２つの有機塩をともに混合して対イオン合金を生成する工程であって、前記対イオン合金の前記有機塩は、同じイオンを有するが、対イオンが異なる工程；及び
第１電極と第２電極との間に対イオン合金を配置して、前記少なくとも２つの有機塩を含むアクティブ層を生成する工程；を含み、
前記アクティブ層は光を収集する光活性デバイスの製造方法。
【請求項１５】
前記対イオンは、ハロゲン化物、アリールボレート、カルボラン、フルオロアンチモネート、フルオロホスフェート、フルオロボレート、これらの誘導体、及びこれらの組み合わせからなる群より選択される、請求項１４に記載の方法。
【手続補正２】
【補正対象書類名】明細書
【補正対象項目名】０００１
【補正方法】変更
【補正の内容】
【０００１】
本発明は、全米科学財団（National Science Foundation）により授与された第ＣＢＥＴ１２５４６６２号の下に政府支援を得て成されたものである。本発明について、政府は一定の権利を有する。
本開示は、効率的な有機、透明、及び多接合型の光電池デバイス及び光検出器デバイスのための、拡張された近赤外光を収集することができる、有機小分子塩に関する。
【国際調査報告】
2018515917.tif 000048
2018515917.tif 000049